(57)【特許請求の範囲】
【請求項１】
ガリウム、インジウム、周期律表第８族の原子、第９族の原子、第１０族の原子、或いはそれらのイオン又はそれらの錯体からなる群から選ばれる少なくとも１種を含有するハロゲン化銀微粒子の存在下で製造した平均円相当径０．１〜１０．０μｍ、平均厚さ０．０１〜０．３μｍ、円相当径／粒子厚みの比（アスペクト比）の平均値が１．５〜３００の平板状ハロゲン化銀粒子を含有するハロゲン化銀乳剤が、該平板状ハロゲン化銀粒子の成長過程において限外濾過法により、反応物溶液から塩を含む水溶液を適宜抜き取りながら製造することを特徴とするハロゲン化銀写真乳剤の製造方法。
【請求項２】
上記金属含有ハロゲン化銀微粒子を添加混合することにより、平板状ハロゲン化銀粒子に転位線が導入されることを特徴とする請求項１記載のハロゲン化銀写真乳剤の製造方法。
【請求項３】
支持体上に少なくとも一層の感光性ハロゲン化銀乳剤層と少なくとも一層の親水性コロイド層を有するハロゲン化銀写真感光材料において、該ハロゲン化銀乳剤層の少なくとも一層は、請求項１又は２に記載の製造方法で製造したハロゲン化銀乳剤を含有し、且つ該親水性コロイド層の少なくとも一層が下記一般式（１）で表される化合物を含有することを特徴とするハロゲン化銀写真感光材料。
【化１】
0003659009.tif 000034
〔式中、Ｒ1は炭素数１〜３０の置換又は無置換のアルキル基、アルケニル基又はアリール基を表す。ｍ1、ｎ1は同じであっても異なっていても良く、それぞれ１〜５０であり、ｍ2、ｎ2はそれぞれ０〜３である。〕
【請求項４】
支持体上に少なくとも一層の感光性ハロゲン化銀乳剤層と少なくとも一層の親水性コロイド層を有するハロゲン化銀写真感光材料において、該ハロゲン化銀乳剤層の少なくとも一層は、請求項１又は２に記載の製造方法で製造したハロゲン化銀乳剤を含有し、且つ該親水性コロイド層の少なくとも一層が下記一般式（２）で表される化合物を含有することを特徴とするハロゲン化銀写真感光材料。
【化２】
0003659009.tif 000035
〔式中、Ｘは酸素原子又は硫黄原子を表し、Ｙは水素原子又は置換基を表し、Ｍは水素原子、アルカリ金属イオン、４級アンモニウムイオン又は４級ホスフォニウムイオンを表す。〕
【請求項５】
少なくとも１層の感光性ハロゲン化銀乳剤層が活性メチレン基を有するエチレン性不飽和モノマーから誘導されるラテックスを含有することを特徴とする請求項３又は４記載のハロゲン化銀写真感光材料。
【請求項６】
請求項３〜５のいずれか１項記載のハロゲン化銀写真感光材料をアスコルビン酸系化合物を現像主薬として含有し、アルデヒド系硬膜剤を含有しない現像液で処理することを特徴とするハロゲン化銀写真感光材料の処理方法。
【発明の詳細な説明】
【０００１】
【発明の属する技術分野】
本発明はハロゲン化銀写真感光材料用のハロゲン化銀乳剤の製造方法及び該乳剤を含有するハロゲン化銀写真感光材料、更にその処理方法に関する。
【０００２】
【従来の技術】
近年、環境保全、省スペースの観点からハロゲン化銀写真感光材料（以下、感光材料とも言う）の現像処理廃液の低減が強く望まれている。処理廃液を低減する手段の一つに、低補充量で処理できるように塗布銀量を減らすことが知られている。しかしながら、単に塗布銀量を低減したのでは、光学濃度、即ち感度が低下してしまうため、平板状ハロゲン化銀粒子（乳剤）を用いることが当業界ではよく知られている。
【０００３】
平板状ハロゲン化銀粒子（以下、単に平板粒子とも言う）に関しては、既に米国特許第４，４３４，２２６号、同４，４３９，５２０号、同４，４１４，３１０号、同４，４３４，０４８号、同４，４１４，３０６号、同４，４５９，３５３号、更に特開昭５９−９９４３３号、特開昭６２−２０９４４５号等にその製造方法及び使用技術が開示されている。平板粒子は増感色素による色増感効率の向上を含む感度の向上、感度／粒状比の改良、平板粒子の特異的な光学的性質によるシャープネスの向上、カバリングパワーの向上等の利点が知られている。しかしながら、平板粒子は厚みが薄いという形状から、圧力故障が生じ易いという欠点を有している。例えば医療分野における自動現像機を用いた迅速処理では、ローラーマークと呼ばれる処理液中で自動現像機の搬送ローラーからの液中プレッシャー故障を生じ易い。圧力耐性を改良する技術の一つに平板粒子内部に周期律表の第８族金属のような金属をドープする技術が知られている。このように金属を平板粒子の意図する位置にドープすることは思いの外、難しく、感度の低下やカブリの上昇等を引き起こしていた。
【０００４】
一方、超迅速処理を可能にするためバインダー量、及び塗布銀量を減らして平板粒子で感光材料を設計するために、現像処理ムラを生じ易いという欠点も有している。
【０００５】
通常、迅速処理用の現像液中には硬膜剤が含まれている。この硬膜剤はグルタルアルデヒドの様なアルデヒド系の硬膜剤が使用されており、これらは臭気という点だけでなく人体への影響が懸念されている。特に近年、環境問題への関心が高まっており、早急な改良が望まれている。ところが、硬膜剤を除去した現像液で迅速処理すると、ローラーマーク、現像処理ムラの大幅な劣化だけでなく、感光材料中に増感色素が残留して残色汚染という思わぬ処理故障を生じていた。
【０００６】
【発明が解決しようとする課題】
本発明の目的は、高感度で迅速低補充処理してもローラーマークの発生しない平板状ハロゲン化銀写真乳剤の製造方法、更にアルデヒド系硬膜剤を含有しない現像液で現像処理しても現像処理ムラ、増感色素の残色汚染の防止されたハロゲン化銀写真感光材料を提供することにある。
【０００７】
【課題を解決するための手段】
本発明の上記目的は、下記構成により達成された。
【０００８】
（１）  ガリウム、インジウム、周期律表第８族の原子、第９族の原子、第１０族の原子、或いはそれらのイオン又はそれらの錯体からなる群から選ばれる少なくとも１種を含有するハロゲン化銀微粒子の存在下で製造した平均円相当径０．１〜１０．０μｍ、平均厚さ０．０１〜０．３μｍ、円相当径／粒子厚みの比（アスペクト比）の平均値が１．５〜３００の平板状ハロゲン化銀粒子を含有するハロゲン化銀乳剤が、該平板状ハロゲン化銀粒子の成長過程において限外濾過法により、反応物溶液から塩を含む水溶液を適宜抜き取りながら製造することを特徴とするハロゲン化銀写真乳剤の製造方法。
【０００９】
（２）  上記金属含有ハロゲン化銀微粒子を添加混合することにより、平板状ハロゲン化銀粒子に転位線が導入されることを特徴とする前記１記載のハロゲン化銀写真乳剤の製造方法。
【００１０】
（３）  支持体上に少なくとも一層の感光性ハロゲン化銀乳剤層と少なくとも一層の親水性コロイド層を有するハロゲン化銀写真感光材料において、該ハロゲン化銀乳剤層の少なくとも一層は、前記１又は２に記載の製造方法で製造したハロゲン化銀乳剤を含有し、且つ該親水性コロイド層の少なくとも一層が下記一般式（１）で表される化合物を含有することを特徴とするハロゲン化銀写真感光材料。
【００１１】
【化３】
0003659009.tif 000002
【００１２】
〔式中、Ｒ1は炭素数１〜３０の置換又は無置換のアルキル基、アルケニル基又はアリール基を表す。ｍ1、ｎ1は同じであっても異なっていても良く、それぞれ１〜５０であり、ｍ2、ｎ2はそれぞれ０〜３である。〕
（４）  支持体上に少なくとも一層の感光性ハロゲン化銀乳剤層と少なくとも一層の親水性コロイド層を有するハロゲン化銀写真感光材料において、該ハロゲン化銀乳剤層の少なくとも一層は、前記１又は２に記載の製造方法で製造したハロゲン化銀乳剤を含有し、且つ該親水性コロイド層の少なくとも一層が下記一般式（２）で表される化合物を含有することを特徴とするハロゲン化銀写真感光材料。
【００１３】
【化４】
0003659009.tif 000003
【００１４】
〔式中、Ｘは酸素原子又は硫黄原子を表し、Ｙは水素原子又は置換基を表し、Ｍは水素原子、アルカリ金属イオン、４級アンモニウムイオン又は４級ホスフォニウムイオンを表す。〕
（５）  少なくとも１層の感光性ハロゲン化銀乳剤層が活性メチレン基を有するエチレン性不飽和モノマーから誘導されるラテックスを含有することを特徴とする前記３又は４記載のハロゲン化銀写真感光材料。
【００１５】
（６）  前記３〜５のいずれか１項記載のハロゲン化銀写真感光材料をアスコルビン酸系化合物を現像主薬として含有し、アルデヒド系硬膜剤を含有しない現像液で処理することを特徴とするハロゲン化銀写真感光材料の処理方法。
【００１６】
本発明を更に詳しく説明する。本発明のハロゲン化銀粒子は、ガリウム、インジウム、周期律表第８族の原子、第９族の原子、第１０族の原子、或いはそれらのイオン又はそれらの錯体からなる群から選ばれる少なくとも１種を含有するハロゲン化銀微粒子の存在下に製造される。
【００１７】
このハロゲン化銀微粒子の存在下で平板状ハロゲン化銀粒子を製造するとは、予め、ガリウム、インジウム、周期律表第８族の原子、第９族の原子、第１０族の原子、或いはそれらのイオン又はそれらの錯体からなる群から選ばれる少なくとも１種をハロゲン化銀微粒子乳剤中に含有（ドープ）させておき、その微粒子乳剤を用いて本発明の平板状ハロゲン化銀粒子中に金属ドープを行うことである。
【００１８】
ガリウム、インジウム、第８族（Ｆｅ，Ｒｕ，Ｏｓ）、第９族（Ｃｏ，Ｒｈ，Ｉｒ）、第１０族（Ｎｉ，Ｐｄ，Ｐｔ）の金属は、原子、イオン、錯イオン等どのような形でハロゲン化銀微粒子、更には本発明の平板状ハロゲン化粒子にドープされても良い。
【００１９】
ハロゲン化銀微粒子乳剤中に含有される好ましい化合物は、第８族金属イオン類である中心金属イオンと配位子とからなる金属錯体である。
【００２０】
特定の好ましい態様では、ドーパントとして６配位体である金属錯体すなわち、下式を満足するヘキサ配位錯体を使用することが意図される：
〔ＭｅＬ6〕n
式中、Ｍｅは充満フロンティア軌道多価金属イオン、好ましくはＦｅ2+、Ｒｕ+2、Ｏｓ2+、Ｃｏ3+、Ｒｈ3+、Ｉｒ3+、ｐｄ4+もしくはＰｔ4+であり；Ｌ6は独立して選択することができる６個の配位錯体リガンドを表すが、但し、リガンドの少なくとも４個はアニオンリガンドであり、リガンドの少なくとも１個（好ましくは少なくとも３個及び最適には少なくとも４個）はいずれのハロゲン化物リガンドよりも電気的陰性が高く；そしてｎは−２、−３もしくは−４である。好ましくはＬ6により表されるリガンドは、ＣＮ-を１ないし６個包含する。
【００２１】
浅い電子トラップを提供することができるドーパントの具体例を以下に示す：
ＳＥＴ−１      〔Ｆｅ（ＣＮ）6〕4-
ＳＥＴ−２      〔Ｒｕ（ＣＮ）6〕4-
ＳＥＴ−３      〔Ｏｓ（ＣＮ）6〕4-
ＳＥＴ−４      〔Ｒｈ（ＣＮ）6〕3-
ＳＥＴ−５      〔Ｉｒ（ＣＮ）6〕3-
ＳＥＴ−６      〔Ｆｅ（ヒドラジン）（ＣＮ）5〕4-
ＳＥＴ−７      〔ＲｕＣｌ（ＣＮ）5〕4-
ＳＥＴ−８      〔ＯｓＢｒ（ＣＮ）5〕4-
ＳＥＴ−９      〔ＲｈＦ（ＣＮ）5〕4-
ＳＥＴ−１０    〔ＩｒＢｒ（ＣＮ）5〕3-
ＳＥＴ−１１    〔ＦｅＣＯ（ＣＮ）5〕3-
ＳＥＴ−１２    〔ＲｕＦ2（ＣＮ）4〕4-
ＳＥＴ−１３    〔ＯｓＣｌ2（ＣＮ）4〕4-
ＳＥＴ−１４    〔ＲｈＩ2（ＣＮ）4〕4-
ＳＥＴ−１５    〔ＩｒＢｒ2（ＣＮ）4〕4-
ＳＥＴ−１６    〔Ｒｕ（ＣＮ）5（ＯＣＮ）〕4-
ＳＥＴ−１７    〔Ｒｕ（ＣＮ）5（Ｎ3）〕4-
ＳＥＴ−１８    〔Ｏｓ（ＣＮ）5（ＳＣＮ）〕4-
ＳＥＴ−１９    〔Ｒｈ（ＣＮ）5（ＳｅＣＮ）〕3-
ＳＥＴ−２０    〔Ｉｒ（ＣＮ）5（ＨＯＨ）〕2-
ＳＥＴ−２１    〔Ｆｅ（ＣＮ）3Ｃｌ3〕3-
ＳＥＴ−２２    〔Ｒｕ（ＣＯ）2（ＣＮ）4〕2-
ＳＥＴ−２３    〔Ｏｓ（ＣＮ）Ｃｌ5〕4-
ＳＥＴ−２４    〔Ｃｏ（ＣＮ）6〕3-
ＳＥＴ−２５    〔Ｉｒ（ＣＮ）4（オキサレート）〕3-
ＳＥＴ−２６    〔Ｉｎ（ＮＣＳ）6〕3-
ＳＥＴ−２７    〔Ｇａ（ＮＣＳ）6〕3-
さらに、米国特許第５，０２４，９３１号明細書（Ｅｖａｎｓ等）に教示されているオリゴマー配位錯体を本発明に適用し、それを含有させたハロゲン化銀乳剤を添加してスピード（感度）増加することも考えられる。
【００２２】
ドーパントは、通常の濃度（ここで、濃度は、最終的に生成する平板状ハロゲン化銀粒子総銀を基準とした濃度である）で効果がある。一般的に、浅い電子トラップ形成ドーパントを、銀１モル当たり少なくとも１×１０-6モル〜溶解限界（典型的には銀１モル当たり約５×１０-4モル以下の濃度）で取り込むことが意図される。好ましい濃度は、銀１モル当たり約１０-5〜１０-4モルの範囲である。
【００２３】
上記平板状ハロゲン化銀粒子に対して添加するハロゲン化銀微粒子中に含有させる金属化合物は水またはメタノール、アセトンなどの適当な溶媒に解かして添加するのが好ましい。金属化合物としては、カリウム塩のような塩の形態のものを用いることができる。金属化合物がハロゲン化銀微粒子中に含有されたか否かは、微粒子乳剤を遠心分離し、上澄み及び微粒子中の金属を原子吸光法にて測定することにより分かる。溶液を安定化するためにハロゲン化水素水溶液（ＨＣｌ、ＨＢｒなど）あるいはハロゲン化アルカリ（ＫＣｌ、ＮａＣｌ、ＫＢｒ、ＮａＢｒなど）を添加する方法を用いることができる。また必要に応じ酸・アルカリなどを加えてもよい。金属化合物は粒子形成前の反応容器に添加しても粒子形成の途中で加えることもできる。また水溶性銀塩（例えばＡｇＮＯ3）あるいはハロゲン化アルカリ水溶性（例えばＮａＣｌ、ＫＢｒ、ＫＩ）に添加しハロゲン化銀粒子形成中連続して添加することもできる。さらに水溶性銀塩、ハロゲン化アルカリとしては独立の溶液を用意し微粒子形成中の適切な時期に連続して添加してもよい。さらに種々の添加方法を組み合わせるのも好ましい。
【００２４】
本発明でホスト粒子に対して添加する金属含有ハロゲン化銀微粒子乳剤の添加位置（時期）に関しては特に制限はなく、粒子形成中あるいは化学増感中などの乳剤製造中のどの時点であってもかまわない。
【００２５】
本発明に係るハロゲン化銀微粒子としては塩化銀、臭化銀、沃化銀、塩臭化銀、沃塩化銀、沃臭化銀、塩沃臭化銀等が挙げられる。
【００２６】
本発明において好ましくは上述したホスト平板粒子乳剤に難溶性ハロゲン化銀微粒子乳剤を添加することが好ましい。ここで難溶性ハロゲン化銀乳剤とは、ハロゲン組成において、ホスト平板粒子乳剤よりも難溶性であることを意味し、その組成は沃化銀、沃臭化銀、塩沃化銀又は塩臭化銀のいずれの組成のものであってもよい。これら微粒子のサイズとしては、通常０．０１μｍ以上０．１μｍ以下の粒子サイズが好ましいが、０．０１μｍ未満又は０．１μｍより大きい粒子サイズの微粒子も、用いることができる。これら微粒子ハロゲン化銀粒子の調製方法に関しては、公知の方法を参考にすることができる。これらの微粒子は、最終粒子完成以前であればどのようなタイミングで添加してもかまわず、また添加した微粒子が直ちに全て溶解して消失する必要はないが、ホスト粒子の最終粒子が完成した時点においては溶解消失していることが望ましい。ホスト平板粒子乳剤に難溶性ハロゲン化銀乳剤を添加した後、更に、臭化銀もしくは沃臭化銀を成長させて、好ましくは転位線を導入する。
【００２７】
本発明のハロゲン化銀写真乳剤の製造設備は、ハロゲン化銀乳剤の調製が可能な装置であり、ハロゲン化銀粒子の形成が行なわれる反応容器とハロゲン化銀粒子の形成に用いられる各種添加液及びハロゲン化銀微粒子乳剤の添加ライン、反応物溶液と各種添加液及びハロゲン化銀微粒子乳剤を混合するための攪拌機構を有し、また、粒子成長過程における平均粒子間距離を制御するための反応物溶液の濃縮機構、例えば限外ろ過装置を有するものである。該濃縮機構は反応容器内に設置しても良いが、好ましくはパイプ等で反応容器に接続され、ポンプ等の反応物溶液の循環機構により反応物溶液を反応容器と濃縮機構間で任意の流量で循環させ、任意に停止させることが可能であり、更には、該濃縮機構によって反応物溶液から抜きとられる塩を含む水溶液の容量を検出する装置を有し、かつその量を任意に制御することが可能な機構を備える設備である。また、必要に応じてその他の機能を付与することも可能である。
【００２８】
一般にハロゲン化銀乳剤の調製工程は、核形成工程（核生成工程及び核の熟成工程から成る）とそれに続く該核の成長工程に大別される。また、予め造り置いた核乳剤（或いは種乳剤）を別途成長させることも可能である。該成長工程は、第１成長工程、第２成長工程、というようにいくつかの段階を含む場合もある。本発明におけるハロゲン化銀粒子の成長過程とは、核（或いは種）形成後から粒子成長終了までの全ての成長工程を意味し、成長開始時とは成長工程の開始時点を言う。
【００２９】
また、本発明における平均粒子間距離とは、ハロゲン化銀乳剤調製時の反応物（ハロゲン化銀乳剤）溶液内における成長に与る平板状ハロゲン化銀粒子の空間的な重心間距離の平均値を意味し、換言すれば、反応物（ハロゲン化銀乳剤）溶液内において、全ての成長平板状粒子が各々等しい空間を有すると仮定した場合に、１個の粒子が有する空間と等しい体積の立方体の１辺長をいう。具体的には下式で定義される値である。
【００３０】
平均粒子間距離＝〔反応物溶液の体積／反応物溶液中の成長粒子数〕1/3
平板状ハロゲン化銀粒子の成長過程では、主として粒子成長に供される銀塩水溶液やハロゲン塩水溶液及び本発明の金属含有ハロゲン化銀微粒子乳剤の添加により、反応容器内の反応物溶液量は粒子の成長に伴い増大し、同時に平均粒子間距離も増加する。本発明の平板状ハロゲン化銀乳剤製造設備では、この粒子成長に伴う平均粒子間距離の増加を抑制し、又は平均粒子間距離を持続し、或いは減少せしめることが可能である。ここで、平均粒子間距離を持続するとは、特定の平均粒子間距離を有する状態に少なくとも１０秒以上保たれることをいう。
【００３１】
平板状ハロゲン化銀粒子の成長過程における平均粒子間距離は、平板状ハロゲン化銀粒子成長時の反応物（ハロゲン化銀乳剤）溶液の容量に直接反映される。平板状ハロゲン化銀乳剤の収率の向上を考えた場合、成長過程における平均粒子間距離の増加は少なくとも成長開始時の１．１５倍以下に保たれることが好ましい。一方、平板状ハロゲン化銀粒子の成長過程における平均粒子間距離を小さくすると、アスペクト比が低下する。特に、平板状ハロゲン化銀粒子の成長過程における平均粒子間距離が、成長開始時の値の０．６０倍より小さくなると顕著なアスペクト比の低下が生じ、平板状ハロゲン化銀粒子としての写真性能上の特徴が低下する。従って本発明においては、平板状ハロゲン化銀粒子の成長過程における平均粒子間距離の値が、成長開始時の値の０．６０倍以上１．１５倍以下の範囲に制御されることが好ましい。更には、成長過程におけるこの値が０．６０倍以上１．１０倍以下であることが好ましく、０．６０倍以上１．０５倍以下であることがより好ましい。
【００３２】
また、本発明において、平板状ハロゲン化銀粒子の成長過程における成長開始時の平均粒子間距離の値としては、１．５μｍ以上であることが好ましい。更には、１．８μｍ以上４．０μｍ以下であることが好ましく、２．０μｍ以上３．５μｍ以下が特に好ましい。
【００３３】
平板状ハロゲン化銀粒子の成長過程における平均粒子間距離が、成長開始時から成長終了時に渡り成長開始時の平均粒子間距離の０．６倍以上１．１５倍以下であるということは、成長過程において平板状ハロゲン化銀粒子数が実質的に変わらない場合には、成長過程における反応物溶液の容量が、成長開始時の反応物溶液の容量の約０．２２倍から約１．５２倍の範囲に保たれることを意味する。即ち、反応物溶液の容量が、成長開始時の反応物溶液の容量の約０．２２倍量を割らないように、かつ約１．５２倍量を越えないように、限外濾過法により反応物溶液から塩を含む水溶液を適宜抜き取りつつ粒子成長を行なえば良い。ここで、限外濾過膜によって反応物溶液から分離される塩を含む水溶液を透過フラックスと称する。
【００３４】
本発明における平板状ハロゲン化銀粒子の成長過程における粒子間距離の制御は、ハロゲン化銀乳剤の写真性能向上と乳剤収率向上の両立を目的としており、写真性能の劣化を伴う乳剤収率の向上は本発明の意図するところではない。平板状ハロゲン化銀粒子の成長過程における成長開始時の平均粒子間距離が、本発明における好ましい値より小さい場合、即ち１．５μｍ未満の場合には、特開平６−６７３２６号公報の実施例の発明乳剤（平均粒子間距離が１．１μｍ程度以下）に示されるように、濃縮化に伴い顕著なアスペクト比の低下を生ずる。
【００３５】
本発明の製造設備に適用できるハロゲン化銀乳剤の製造装置の一態様として、限外濾過装置によって粒子成長過程における平均粒子間距離を任意に制御し、持続することが可能なハロゲン化銀乳剤の製造装置の一例を図１を参考に説明する。
【００３６】
反応容器１は最初から、分散媒体３を含有している。この装置は反応容器１に、少なくとも１種の銀塩水溶液、好ましくは硝酸銀水溶液を添加するための銀添加ライン４と、少なくとも１種のハロゲン化塩水溶液、好ましくは臭素や沃素、塩素のアルカリ金属塩水溶液、又はアンモニウム塩水溶液、或いはそれらの混合物を添加するためのハライド添加ライン５及び本発明の金属含有ハロゲン化銀微粒子乳剤を添加するライン２９及び３０を有する。また、ハロゲン化銀乳剤調製過程で、分散媒体及び反応物溶液（分散媒体とハロゲン化銀粒子の混合物）を攪拌するための攪拌機構２を有する。この攪拌機構はあらゆる通常の様式が可能である。銀塩水溶液は銀添加ライン４から、銀添加バルブ２０によって制御された流量で反応容器に添加される。ハロゲン塩水溶液はハライド添加ライン５から、ハライド添加バルブ２１によって制御された流量で反応容器に添加される。更に、本発明の金属含有ハロゲン化銀微粒子乳剤はライン２９又は３０から、微粒子添加用バルブ３１又は３２によって制御された流量で反応容器に添加される。この銀添加ライン４及びハライド添加ライン５を通じての溶液の添加は、液面添加でもよいが、より好ましくは攪拌機構２近傍の液中に添加する方がよい。本発明の金属含有ハロゲン化銀微粒子乳剤はライン３０による液面添加でも、ライン２９による液中添加のいずれでもよい。攪拌機構２は、銀塩水溶液、ハロゲン塩水溶液及び本発明の金属含有ハロゲン化銀微粒子乳剤を分散媒体と混合させホストハロゲン化銀を生成することを可能にする。
【００３７】
第一段階のハロゲン化銀形成中、即ち核生成工程において、基盤となるハロゲン化銀核粒子を含む分散物（反応物溶液）が生成される。続いて必要に応じて熟成工程を経て核形成工程を終了する。その後、銀塩水溶液及びハロゲン塩水溶液の添加を継続すると、第二段階のハロゲン化銀形成、即ち成長工程段階へ移り、その工程で反応生成物として生じた追加のハロゲン化銀が、最初に生成されたハロゲン化銀核粒子の上に沈積して、これら粒子のサイズを増大させる。本発明では、反応容器への銀塩水溶液及びハロゲン塩水溶液の添加による粒子形成過程で、反応容器内の反応物溶液の一部が循環ポンプ１３によって、液取り出しライン８を通して限外濾過ユニット１２に送られ、液戻しライン９を通して反応容器に戻される。その際、液戻しライン９の途中に設けられた圧力調整用バルブ１８により限外濾過ユニット１２にかかる圧力を調節して、反応物溶液中に含まれる水溶性塩の溶液の一部を限外濾過ユニットにより分離し、透過液排出ライン１０を通して系外に排出する。このような方法で、反応容器への銀塩水溶液及びハロゲン塩水溶液の添加による粒子成長過程においても、粒子間距離を任意に制御しながらの粒子形成が可能となる。
【００３８】
本発明においてこの方法を適用するときには、限外濾過膜によって分離される水溶性塩の溶液の透過液量（透過フラックス；限外濾過フラックスともいう）を任意に制御することが好ましい。例えばその場合には、透過液排出ライン１０の途中に設けられた流量調節用バルブ１９を用いて限外濾過フラックスを任意に制御できる。その際、限外濾過ユニット１２の圧力変動を最小限に抑えるために、透過液戻りライン１１の途中に設けられたバルブ２５を開放して透過液戻りライン１１を使用しても良い。或いは、バルブ２５を閉じて透過液戻りライン１１を使用しなくとも良く、それは操作条件により任意に選択することが可能である。また限外濾過フラックスの検出には透過液排出ライン１０の途中に設けられた流量計１４を使用しても良いし、透過液受け容器２７と秤２８を用いて重量変化により検出しても良い。
【００３９】
本発明において、粒子成長過程における限外濾過法による濃縮は、粒子形成過程を通じて連続して実施しても良いし、断続的に実施しても良い。但し、粒子成長過程において限外濾過法を適用する場合には、限外濾過工程への反応物溶液の循環を開始した以降は、少なくとも粒子形成終了時まで反応物溶液の循環を継続することが好ましい。従って、濃縮を中断している時も限外濾過ユニットへの反応物溶液の循環は継続していることが好ましい。これは、反応容器内の粒子と限外濾過工程の粒子間における成長偏在を回避するためである。また、限外濾過工程を通る循環流量は十分に高くすることが好ましい。具体的には、ハロゲン化銀反応物溶液の液取り出しライン及び液戻しラインを含む限外濾過ユニット内における滞留時間は、３０秒以内が好ましく、１５秒以内がより好ましく、更には１０秒以内が特に好ましい。
【００４０】
液取り出しライン８、液戻しライン９、限外濾過ユニット１２及び循環ポンプ１３等を含む限外濾過工程の容積は、反応容器容積の容積の３０％以下であることが好ましく、２０％以下であることがより好ましく、１０％以下であることが特に好ましい。
【００４１】
このように、限外濾過工程を適用することにより、全ハロゲン化銀反応物溶液の容量は粒子形成中任意に低下させることができる。また、添加ライン７から水を添加することによって、ハロゲン化銀反応物溶液の容量を任意に保つことも可能である。
【００４２】
本発明において、限外濾過を実施する際に用いることができる限外濾過モジュール及び循環ポンプに特別な制限はないが、ハロゲン化銀乳剤に作用して写真性能等に悪影響を及ぼすような材質及び構造は避けることが好ましい。また、限外濾過モジュールに用いられる限外濾過膜の分画分子量も任意に選択することができる。例えば、ハロゲン化銀乳剤に含まれるゼラチン等の分散媒や乳剤調製時に使用した化合物を粒子成長過程で除去したい場合には、除去対象物の分子量以上の分画分子量を有する限外濾過膜を選択することができ、また、除去したくない場合には、除去対象物の分子量以下の分画分子量を有する限外濾過膜を選択することができる。
【００４３】
平板状ハロゲン化銀粒子は、結晶学的には双晶に分類される。双晶とは、一つの粒子内に一つ以上の双晶面を有する結晶であり、ハロゲン化銀粒子における双晶の形態の分類は、クラインとモイザーによる報文「Ｐｈｏｔｏｇｒａｐｈｉｓｈｅ  Ｋｏｒｒｅｓｐｏｎｄｅｎｚ」９９巻９９頁、同１００巻５７頁に詳しく述べられている。本発明に関係する平板状ハロゲン化銀粒子は、粒子内に１つ又は互いに平行な２つ以上の双晶面を有するものであり、これらの双晶面は平板状粒子の表面を形成する平面の中で最も広い面積を有する面（主平面とも称する）に対してほぼ平行に存在する。本発明における最も好ましい形態は、平行な２つの双晶面を有する場合である。
【００４４】
本発明においてアスペクト比とは、面積換算粒径と粒子厚さの比（アスペクト比＝円相当径／厚さ）をいう。ここで、面積換算粒径とは、主平面に対して垂直にその粒子を投影した場合の面積に等しい面積を有する円の直径を意味する。一方、体積換算粒径とは、個々のハロゲン化銀粒子と同一の体積を有する球の直径を意味する。粒子厚さとは、主平面に垂直な方向での粒子の厚さであり、一般に２つの主平面間の距離に一致する。
【００４５】
本発明の平板状ハロゲン化銀粒子の平均円相当径としては０．１〜１０．０μｍが好ましく、更に０．２〜５．０μｍが好ましく、特に０．３〜２．０μｍが好ましい。本発明の平板状ハロゲン化銀粒子の平均粒子厚さとしては０．０１〜０．３μｍが好ましく、更に０．０５〜０．２５μｍが好ましく、特に０．０７〜０．２μｍが好ましい。
【００４６】
面積換算粒径や体積換算粒径を算出するための粒子の投影面積と厚さは以下の方法で求められる。支持体上に内部標準となる粒径既知のラテックスボールと、主平面が基板に平行に配向するようにハロゲン化銀粒子とを塗布した試料を作製し、ある角度からカーボン蒸着によりシャドーを施した後、通常のレプリカ法によってレプリカ試料を作製する。同試料の電子顕微鏡写真を撮影し、画像処理装置等を用いて個々の粒子の投影面積と厚さを求める。この場合、粒子の投影面積は内部標準の投影面積から、粒子の厚さは内部標準と粒子の影（シャドー）の長さから算出することができる。本発明において、アスペクト比、面積換算粒径、粒子厚さ、体積換算粒径の平均値は、上記レプリカ法を用いてハロゲン化銀乳剤に含まれるハロゲン化銀粒子を任意に５００個以上測定し、それらの算術平均として求められる値をいう。
【００４７】
本発明においてハロゲン化銀粒子の体積換算粒径の変動係数とは、上記測定から得られる値を用いて下式によって定義される値である。本発明に関係するハロゲン化銀粒子の体積換算粒径の変動係数は０．２以下が好ましく、０．１５以下がより好ましく、０．１以下が特に好ましい。
【００４８】
体積換算粒径の変動係数＝（体積換算粒径の標準偏差／体積換算粒径の平均値）同様に、上記測定からハロゲン化銀粒子の面積換算粒径の変動係数を求めることができる。ここで、面積換算粒径の変動係数とは下式によって定義される値である。本発明に関係するハロゲン化銀粒子の面積換算粒径の変動係数は０．２以下が好ましく、０．１５以下がより好ましく、０．１以下が特に好ましい。
【００４９】
面積換算粒径の変動係数＝（面積換算粒径の標準偏差／面積換算粒径の平均値）本発明に関係するハロゲン化銀乳剤は、該ハロゲン化銀乳剤に含まれるハロゲン化銀粒子の全投影面積の５０％以上がアスペクト比の平均値が（以下単にアスペクト比ともいう）１．５〜３００の平板状ハロゲン化銀粒子であることが好ましく、全投影面積の５０％以上がアスペクト比３〜５０の平板状ハロゲン化銀粒子であることが更に好ましく、特にアスペクト比５〜２５の平板状ハロゲン化銀粒子であることが好ましい。また、該ハロゲン化銀乳剤に含まれるハロゲン化銀粒子の全投影面積の８０％以上が本発明に関係する平板状ハロゲン化銀粒子であることが好ましい。
【００５０】
本発明に関係する平板状ハロゲン化銀粒子は、粒子内に１つ又は互いに平行な２つ以上の双晶面を有するが、本発明に関係する平板状ハロゲン化銀粒子の５０％以上が粒子内に互いに平行な２つの双晶面を有する平板状粒子であることが好ましく、８０％以上であることがより好ましい。これらの双晶面は透過型電子顕微鏡により観察することができる。具体的な方法は次の通りである。まず、含有される平板粒子の主平面が、基板に対してほぼ平行に配向するようにハロゲン化銀乳剤を基板上に塗布し、試料を作製する。これをダイヤモンド・カッターを用いて基板に対して垂直に連続的に切削し、厚さ０．１μｍ程度の連続薄切片を得る。この切片を透過型電子顕微鏡で観察することにより双晶面の存在及びその位置を確認することができる。
【００５１】
本発明におけるハロゲン化銀粒子の組成としては、沃臭化銀、臭化銀、塩臭化銀、塩沃臭化銀であることが好ましい。特にハロゲン化銀乳剤の平均沃化銀含有率が１０モル％以下の沃化銀を含有する沃臭化銀であることが好ましく、更には平均沃化銀含有率が１モル％以上１０モル％以下であることが好ましく、１モル％以上６モル％以下が特に好ましい。ハロゲン化銀粒子の組成は、ＥＰＭＡ法、Ｘ線回折法等の組成分析法を用いて調べることができる。
【００５２】
本発明に関係するハロゲン化銀粒子の表面相の平均沃化銀含有率は、３モル％以下であることが好ましく、０．１モル％以上２モル％以下であることがより好ましく、０．２モル％以上１モル％以下が更に好ましい。ここでいうハロゲン化銀粒子の表面相の平均沃化銀含有率は、ＸＰＳ法又はＩＳＳ法を用いて求められる値である。例えば、ＸＰＳ法による表面沃化銀含有率は次のようにして得られる。試料を１×１０-4ｔｏｒｒ以下の超高真空中で−１５５℃以下まで冷却し、プローブ用Ｘ線としてＭｇＫａをＸ線源電流４０ｍＡで照射し、Ａｇ３ｄ５／２、Ｂｒ３ｄ，Ｉ３ｄ３／２電子について測定する。測定されたピークの積分強度を感度因子で補正し、これらの強度比からハロゲン化銀表面相の沃化銀含有率等の組成を求める。
【００５３】
また、本発明に関係するハロゲン化銀乳剤においては、ハロゲン化銀粒子間の沃化銀含有率がより均一であることが好ましい。即ち、該ハロゲン化銀乳剤における沃化銀含有率の変動係数が３０％以下であることが好ましく、更には２０％以下である場合がより好ましい。但し、ここでいう変動係数とは沃化銀含有率の標準偏差を沃化銀含有率の平均値で割ったものに１００を乗じた値であり、ハロゲン化銀乳剤に含まれるハロゲン化銀粒子を任意に５００個以上測定し得られた値をいう。
【００５４】
写真用ハロゲン化銀粒子は、塩化銀、臭化銀、沃化銀、或いはそれらの固溶体から成る微結晶であるが、その結晶内部にハロゲン化銀組成の異なる２つ以上の相を形成することが可能である。このような構造を有する粒子としては、互いに異なるハロゲン化銀組成を有する内核相と外表相から構成される粒子が知られており、一般にコア／シェル型粒子と呼ばれる。本発明に関係するハロゲン化銀粒子は、外表相が内核相より沃化銀含有率が高いコア／シェル型の粒子構造を有することが好ましい。
【００５５】
本発明に関係するハロゲン化銀乳剤は転位線を有することが好ましい。転位線が存在する位置としては、平板状ハロゲン化銀粒子の外周部近傍や稜線近傍、又は頂点近傍に存在することが好ましい。個々の粒子における転位導入の位置関係でいえば、粒子全体の銀量の５０％以降に導入されることが好ましく、６０％以上９５％以下の間で導入されることが更に好ましく、７０％以上９０％以下の間で導入されることが最も好ましい。
【００５６】
ハロゲン化銀粒子への転位線の導入法としては、例えば、沃化カリウムのような沃素イオンを含む水溶液と水溶性銀塩溶液をダブルジェットで添加する方法、もしくは沃化銀微粒子を添加する方法、沃素イオンを含む溶液のみを添加する方法、特開平６−１１７８１号に記載されているような沃素イオン放出剤を用いる方法等の、公知の方法を使用して所望の位置で転位線の起源となる転位を形成することができる。これらの方法の中では、本発明の金属を含有する沃化銀微粒子を添加する方法が好ましい。
【００５７】
また、本発明の製造方法を用いることによって、ハロゲン化銀乳剤への転位線導入効率を飛躍的に高めることが可能である。例えば、ハロゲン化銀粒子の成長過程における転位線導入時の平均粒子間距離を、成長開始時の平均粒子間距離の０．６０倍以上１．００倍以下に制御することが好ましく、０．６０倍以上０．８０以下に制御することがより好ましい。具体的には、転位線導入時の平均粒子間距離の値を３．２μｍ以下に制御することが好ましく、２．８μｍ以下に制御することがより好ましく、０．９０μｍ以上２．０μｍ以下に制御することが特に好ましい。
【００５８】
ハロゲン化銀粒子が有する転位線は、例えばＪ．Ｆ．Ｈａｍｉｌｔｏｎ、Ｐｈｏｔｏ．Ｓｃｉ．Ｅｎｇ．１１（１９６７）５７や、Ｔ．Ｓｈｉｏｚａｗａ，Ｊ．Ｓｏｃ．Ｐｈｏｔ．Ｓｃｉ．Ｊａｐａｎ３５（１９７２）２１３に記載の、低温での透過型電子顕微鏡を用いた直接的な方法により観察できる。即ち、乳剤から粒子に転位が発生するほどの圧力をかけないように注意して取り出したハロゲン化銀粒子を、電子顕微鏡用のメッシュに乗せ、電子線による損傷（プリントアウトなど）を防ぐように試料を冷却した状態で透過法により観察を行う。この時、粒子の厚みが厚いほど電子線が透過しにくくなるので、高圧型の電子顕微鏡を用いた法がより鮮明に観察することができる。このような方法によって得られた粒子写真から、個々の粒子における転位線の位置及び数を求めることができる。
【００５９】
本発明に関係するハロゲン化銀乳剤の調製形態としては、当業界で知られた方法を適宜適用することができる。例えば、ハロゲン化銀粒子形成時の反応液のｐＡｇを制御する、いわゆるコントロールド・ダブルジェット法やコントロールド・トリプルジェット法を用いることができる。また、必要に応じてハロゲン化銀溶剤を用いることができ、有用なハロゲン化銀溶剤としては、アンモニア、チオエーテル、チオ尿素類をあげることができる。チオエーテルに関しては米国特許第３，２７１，１５１号、同第３，７９０，３８７号、同第３，５７４，６２６号等を参考にすることができる。また粒子の調製法としては特に限定はなく、アンモニア法やアンモニアを使わない中性法、酸性法などを用いることができるが、ハロゲン化銀粒子形成時のカブリを抑制できるという観点から、好ましくはｐＨ（水素イオン濃度の逆数の対数）が５．５以下、更に好ましくは４．５以下の環境で粒子を形成することが好ましい。
【００６０】
本発明に関係するハロゲン化銀乳剤は、ハロゲン化銀粒子と共に分散媒を含む。分散媒とは、ハロゲン化銀粒子に対する保護コロイド性を有する化合物であり、核生成工程から粒子成長終了時に渡って存在させることが好ましい。本発明に好ましく用いることができる分散媒には、ゼラチンと保護コロイドポリマーがある。ゼラチンとしては、通常分子量１０万程度のアルカリ処理ゼラチンや酸処理ゼラチン、或いは分子量５千〜３万程度の低分子ゼラチン又は酸化処理ゼラチンを好ましく用いることができる。特に核生成時には酸化処理ゼラチンや低分子量ゼラチン、酸化処理した低分子量ゼラチンを好適に用いることができる。
【００６１】
ハロゲン化銀粒子間及び粒子内部におけるハロゲン化銀組成をより精密に制御するために、ハロゲン化銀粒子の沃化銀含有相形成の少なくとも一部を、１種類以上のハロゲン化銀微粒子のみを供給することによって形成することができる。また、同様の理由から、ハロゲン化銀粒子の沃化銀含有相形成の少なくとも一部を、該ハロゲン化銀粒子よりも溶解度の小さいハロゲン化銀粒子の存在下に行なうことができる。溶解度の小さいハロゲン化銀粒子としては沃化銀微粒子乳剤を用いることが望ましい。
【００６２】
本発明に関係するハロゲン化銀粒子の体積換算粒径は１．２μｍ以下が好ましく、０．１〜０．８μｍが更に好ましい。
【００６３】
尚、本発明のハロゲン化銀乳剤においては、リサーチ・ディスクロージャーＮｏ．３０８１１９（以下ＲＤ３０８１１９と略す）に記載されている技術を用いることができる。
【００６４】
本発明のハロゲン化銀乳剤には、公知の方法に従い、物理熟成や他の化学熟成及び分光増感を施すことができる。
【００６５】
このような工程で使用される添加剤としては、リサーチ・ディスクロージャーＮｏ．１７６４３、Ｎｏ．１８７１６及びＮｏ．３０８１１９（それぞれ、以下ＲＤ１７６４３、ＲＤ１８７１６、ＲＤ３０８１１９と略す）に記載されているものを用いることができる。
【００６６】
次に本発明の一般式（１）で表される化合物について説明する。一般式（１）において、Ｒ1は炭素数１〜３０の置換又は無置換のアルキル基、アルケニル基又はアリール基を表すが、炭素数５〜２０のアルキル基又はアルケニル基が好ましい。ｍ1、ｎ1は同じであっても異なっていても良く、それぞれ１〜５０であり、好ましくは１〜３０である。ｍ2、ｎ2はそれぞれ０〜３であるが、好ましくは０である。又、ｍ1＋ｎ1は５〜４０が好ましく、特に５〜３０が好ましい。
【００６７】
一般式（１）で表される化合物の具体例を以下に示す。
【００６８】
【化５】
0003659009.tif 000004
【００６９】
一般式（１）で表される化合物を添加する層は特に限定しないが、支持体から最も遠い親水性コロイド層に含有することが好ましい。一般式（１）で表される化合物の添加量は１ｍｇ／ｍ2〜１．０ｇ／ｍ2が好ましく、１０ｍｇ／ｍ2〜１００ｍｇ／ｍ2が特に好ましい。
【００７０】
以下、一般式（２）で表される化合物について詳しく説明する。一般式（２）において、Ｘは酸素原子または硫黄原子を表し、Ｙは水素原子または置換基を表し、置換基の例としては、炭素数１〜１０の直鎖、分岐鎖または環状のアルキル基、炭素数６〜１０のアリール基、メルカプト基、炭素数１〜１０の直鎖または分岐鎖のアルキルチオ基、炭素数６〜１０のアリールチオ基、炭素数１〜１０のアシルオキシ基、アミノ基、炭素数１〜１０のアルキルアミノ基、炭素数２〜１０のカルボンアミド基、炭素数１〜１０のスルホンアミド基、炭素数２〜１０のオキシカルボニルアミノ基、炭素数１〜１０のウレイド基、炭素数２〜１０のアシル基、炭素数２〜１０のオキシカルボニル基、炭素数１〜１０のカルバモイル基、炭素数１〜１０のスルホニル基、炭素数１〜１０のスルフィニル基、スルファモイル基、カルボキシル基（塩を含む）、スルホ基（塩を含む）である。これらの基は置換基を有してよく、その置換基としては、アルキル基、アリール基、ヘテロ環基、ヒドロキシ基、アルコキシ基、アルキルチオ基、アミノ基、アルキルアミノ基、カルボンアミド基、スルホニル基、カルボン酸（塩を含む）、スルホン酸（塩を含む）を挙げることができる。
【００７１】
更に詳しくＹの置換基を示す。アルキル基としては炭素数１〜１０、好ましくは炭素数１〜５の直鎖、分岐鎖または環状のアルキル基であり、これらの基は置換基を有してもよく、その置換基としては、Ｙの置換基として挙げた基を適用でき、例えば、メチル、エチル、プロピル、イソプロピル、ブチル、ｔ−ブチル、ヒドロキシメチルなどを挙げることができる。アリール基としては炭素数６〜１０のアリール基で、これらの基は置換基を有してもよく、その置換基としては、Ｙの置換基として挙げた基を適用でき、好ましくはフェニル、ｏ−カルボキシフェニル、ｏ−スルホフェニルなどを挙げることができる。ヘテロ環基としては炭素原子、窒素原子、酸素原子、あるいは硫黄原子から構成される５〜６員環のヘテロ環基で、例えば、フリル基、ベンゾフリル基、ピロリル基、イミダゾリル基、ピラゾリル基、ピリジル基、チエニル基、イソチアゾリル基、ピロリジニル基、ピペラジニル基、モルホリニル基などである。これらの基は置換基を有してもよく、その置換基としては、Ｙの置換基として挙げた基を適用でき、好ましくは、例えば、イミダゾリル、ピロリジニル、ピペラジニル、モルホリニルなどである。
【００７２】
アルコキシ基としては炭素数１〜１０、好ましくは炭素数１〜５のアルコキシ基で、これらの基は置換基を有してもよく、その置換基としては、Ｙの置換基として挙げた基を適用でき、例えば、メトキシ、エトキシ、プロポキシ、ブトキシ、ペンチルオキシ、２−ヒドロキシエトキシなどを挙げることができる。アルキルチオ基としては炭素数１〜１０、好ましくは炭素数１〜５のアルキルチオ基で、これらの基は置換基を有してもよく、その置換基としては、Ｙの置換基として挙げた基を適用でき、例えば、メチルチオ、カルボキシメチルチオ、２−ジメチルアミノエチルチオ、２−スルホエチルチオなどである。アルキルアミノ基としては炭素数１〜１０、好ましくは炭素数１〜６のアルキルアミノ基で、これらの基は置換基を有してもよく、その置換基としては、Ｙの置換基として挙げた基を適用でき、例えば、モノメチルアミノ、ジメチルアミノ、ジエチルアミノ、ジイソプロピルアミノ、ジブチルアミノ、ジカルボキシメチルアミノ、ジカルボキシエチルアミノなどである。カルボンアミド基としては炭素数１〜６のカルボンアミド基で、これらの基は置換基を有してもよく、その置換基としては、Ｙの置換基として挙げた基を適用でき、例えば、アセトアミド、プロピオンアミドである。スルホニル基としては炭素数１〜５のスルホニル基で例えば、メタンスルホニルなどである。これらの置換基は、可能な場合、更に置換されていてもよい。
【００７３】
前記一般式（２）のＹにて表されるアルキル基は、好ましくは、炭素数１〜５のアルキル基で、Ｙの置換基として挙げた基によって置換されたものも含み、より好ましくは、ヒドロキシ基、アミノ基、アルキルアミノ基、カルボキシル基（塩を含む）、スルホ基（塩を含む）で置換されたアルキル基であり、例えば、メチル、エチル、ブチル、ｉ−プロピル、ヒドロキシメチル、カルボキシメチル、スルホメチル、ヒドロキシエチル、カルボキシエチル、１，２−ジカルボキシエチル、スルホエチル、カルボキシプロピル、スルホプロピル、カルボキシブチル、アミノメチル、ジメチルアミノメチル、ジエチルアミノメチル、ジメチルアミノエチル、ジエチルアミノエチルなどを挙げることができる。前記一般式（２）のＹにて表されるアリール基は、好ましくは、フェニル基で、Ｙの置換基として挙げた基によって置換されたものも含み、例えば、フェニル、ｐ−メチルフェニル、アニシル、ｐ−カルボキシフェニル、ｐ−スルホニルフェニル、ｐ−アセトアミドフェニルなどである。これらの置換基は、可能な場合、更に置換されていてもよい。
【００７４】
前記一般式（２）のＹにて表されるアルキルチオ基は、好ましくは、炭素数１〜６のアルキルチオ基で、Ｙの置換基として挙げた基によって置換されたものも含み、より好ましくは、ヘテロ環基、ヒドロキシ基、アルコキシ基、アルキルチオ基、アミノ基、アルキルアミノ基、スルホニル基、カルボキシル基（塩を含む）、スルホ基（塩を含む）で置換されたアルキルチオ基であり、例えば、メチルチオ、エチルチオ、ベンジルチオ、ヒドロキシエチルチオ、カルボキシメチルチオ、スルホメチルチオ、カルボキシエチルチオ、１，２−ジカルボキシエチルチオ、スルホエチルチオ、１−カルボキシプロピルチオ、スルホプロピルチオ、スルホブチルチオ、エトキシエチルチオ、アミノメチルチオ、ジメチルアミノメチルチオ、ジエチルアミノメチルチオ、アミノエチルチオ、モノメチルアミノエチルチオ、ジメチルアミノエチルチオ、ジエチルアミノエチルチオ、ジイソプロピルアミノエチルチオ、ジメチルアミノプロピルチオ、ジメチルアミノブチルチオ、ジメチルアミノヘキシルチオ、２−イミダゾリルエチルチオ、２−ピロリジニルエチルチオ、２−ピペラジニルエチルチオ、２−モルホリニルエチルチオ、メタンスルホニルエチルチオなどを挙げることができる。これらの置換基は、可能な場合、更に置換されていてもよい。
【００７５】
前記一般式（２）のＹにて表されるアリールチオ基は、好ましくは、フェニルチオ基で、Ｙの置換基として挙げた基によって置換されたものも含み、例えば、フェニルチオ、ｐ−カルボキシフェニルチオ、ｐ−スルホニルフェニルチオなどである。アシルオキシ基としては、好ましくは炭素数１〜５のアシルオキシ基で、例えば、アセトキシなどである。アルキルアミノ基としては、好ましくは炭素数１〜５のアルキルアミノ基で、例えば、メチルアミノ、ジメチルアミノ、ジエチルアミノなどである。カルボンアミド基としては、好ましくは炭素数２〜７のカルボンアミド基で、例えば、アセトアミド、ベンズアミドなどである。スルホンアミド基としては、好ましくは炭素数１〜６のスルホンアミド基で、例えば、メタンスルホンアミド、ベンゼンスルホンアミドなどである。オキシカルボニルアミノ基としては、好ましくは炭素数１〜７のオキシカルボニルアミノ基で、例えば、メトキシカルボニルアミノ、フェノキシカルボニルアミノなどである。ウレイド基としては、好ましくは炭素数１〜７のウレイド基で、例えば、ウレイド、メチルウレイド、フェニルウレイドなどである。アシル基としては、好ましくは炭素数１〜６のアシル基で、例えば、アセチル、ベンゾイルなどである。オキシカルボニル基としては、好ましくは炭素数１〜７のオキシカルボニル基で、例えば、メトキシカルボニル、フェノキシカルボニルなどである。カルバモイル基としては、好ましくは炭素数１〜６のカルバモイル基で、例えば、カルバモイルなどである。スルホニル基としては、好ましくは炭素数１〜６のスルホニル基で、例えば、メタンスルホニルなどである。スルフィニル基としては、好ましくは炭素数１〜６のスルフィニル基で、例えば、メタンスルフィニルなどである。スルファモイル基としては、好ましくは炭素数１〜６のスルファモイル基で、例えば、スルファモイル、ジエチルスルファモイルなどである。これらの置換基は、可能な場合、更に置換されていてもよい。
【００７６】
式中、Ｍで表されるアルカリ金属としては、例えば、リチウム、ナトリウム、カリウムなどを挙げることができ、四級アンモニウムとしては、例えば、アンモニウム、トリメチルアンモニウムなどを挙げることができる。
【００７７】
前記一般式（２）で表される化合物の中でも、以下の一般式（２−１）で表される化合物がより好ましい。
【００７８】
【化６】
0003659009.tif 000005
【００７９】
式中、Ｙ′は一般式（２）のＹと、Ｍ′は一般式（２）のＭと同義である。式中Ｙ′は、特に好ましくは、アルキル基、メルカプト基、アルキルチオ基、アミノ基、アルキルアミノ基であり、最も好ましくは、アルキルチオ基である。これらの基は他の置換基によって置換されたものも含み、その置換基としては、ヘテロ環基、ヒドロキシ基、アルコキシ基、アルキルチオ基、アミノ基、アルキルアミノ基、カルボキシル基（塩を含む）、スルホ基（塩を含む）を挙げることができ、より好ましくは、アミノ基、アルキルアミノ基、カルボキシル基である。これらの置換基は、可能な場合、更に置換されていてもよく、その置換基としてはＹの置換基として挙げた基を適用できる。
【００８０】
本発明一般式（２）の具体的化合物の例として下記化合物が挙げられるが、これらに限定されるものではない。
【００８１】
【化７】
0003659009.tif 000006
【００８２】
【化８】
0003659009.tif 000007
【００８３】
【化９】
0003659009.tif 000008
【００８４】
【化１０】
0003659009.tif 000009
【００８５】
【化１１】
0003659009.tif 000010
【００８６】
一般式（２）で表される化合物は、Ａｄｖａｎｃｅｓ  ｉｎ  Ｈｅｔｅｒｏｃｙｃｌｉｃ  Ｃｈｅｍｉｓｔｒｙ，ｖｏｌ．９，１６５−２０９．Ｊ．Ａｍ．Ｃｈｅｍ．Ｓｏｃ．，ｖｏｌ．４４，１５０２−１５１０．特開昭５５−５９４６３号公報、特公昭４９−８３３４号公報、米国特許３，０１７，２７０号公報、英国特許９４０，１６９号公報、西独特許２，７１６，７０７号公報などの一般的合成法に準じて合成可能である。一般式（２）で表される化合物を添加する層は特に限定しないが、支持体から最も遠い親水性コロイド層に含有することが好ましい。一般式（２）で表される化合物の添加量は１ｍｇ／ｍ2〜１．０ｇ／ｍ2が好ましく、１０ｍｇ／ｍ2〜１００ｍｇ／ｍ2が特に好ましい。
【００８７】
本発明のハロゲン化銀写真感光材料は、公知の写真用添加剤を使用することができるが、これらは、上述したリサーチ・ディスクロージャーに記載されている。
【００８８】
次に活性メチレン基を有するエチレン性不飽和モノマーから誘導されるラテックスについて説明する。
【００８９】
本発明に用いられる活性メチレン基を有するエチレン性不飽和モノマーから誘導されるラテックスは活性メチレン基を有するラテックスであればいずれのラテックスでも良いが好ましいラテックスとしては、下記一般式（３）に示されるものである。
【００９０】
一般式（３）
−（Ｄ）x−（Ａ）y−（Ｂ）z−
式中、Ｄは活性メチレン基を含有するエチレン性不飽和モノマーより誘導される繰り返し単位を表し、ＡはＤ以外で且つその単独重合体のガラス転移温度が３５℃以下であるようなエチレン性不飽和モノマーより誘導される繰り返し単位を表し、ＢはＤ、Ａ以外のエチレン性不飽和モノマーより誘導される繰り返し単位を表す。ｘ、ｙ、ｚは各成分の重量百分率比を表し、ｘは０．５〜４．０、ｙは６０〜９９．５、ｚは０〜５０の値をとる。更にｘ＋ｙ＋ｚ＝１００を表す。
【００９１】
更に詳細に説明すると、Ｄで表される活性メチレン基を含有するエチレン性不飽和モノマーは下記一般式（４）で表される。
【００９２】
一般式（４）
ＣＨ2＝Ｃ（Ｒ1）Ｌ0−Ｘ
式中、Ｒ1は水素原子、炭素数１〜４（例えば、メチル、エチル、ｎ−プロピル、ｎ−ブチル）、又はハロゲン原子（例えば、塩素原子、臭素原子）を表し、好ましくは水素原子、メチル基、塩素原子を表す。Ｌ0は単結合もしくは二価の連結基を表し、具体的には下式で表される。
【００９３】
−（Ｌ1）m−（Ｌ2）n
Ｌ1は−ＣＯＮ（Ｒ2）−、（Ｒ2は水素原子、炭素数１〜４のアルキル基、又は炭素数１〜６の置換アルキル基を表す。）、−ＣＯＯ−、−ＮＨＣＯ−、−ＯＣＯ−、
【００９４】
【化１２】
0003659009.tif 000011
【００９５】
（Ｒ3、Ｒ4はそれぞれ独立に、水素、ヒドロキシル、ハロゲン原子又は置換もしくは無置換のアルキル、アルコキシ、アシルオキシもしくはアリールオキシを表す。）を表し、Ｌ2はＬ1とＸを結ぶ連結基を表し、ｍは０又は１を表し、ｎは０又は１を表す。Ｌ2で表される連結基は具体的に、下記の一般式（５）で表される。
【００９６】
一般式（５）
−［Ｘ1−（Ｊ1−Ｘ2）p−（Ｊ2−Ｘ3）q−（Ｊ3−Ｘ4）r］s
Ｊ1、Ｊ2、Ｊ3は同じでも異なっていてもよく、−ＣＯ−、−ＳＯ2−、−ＣＯＮ（Ｒ5）−、（Ｒ5は水素原子、アルキル基（炭素数１〜６）、置換アルキル基（炭素数１〜６））、−ＳＯ2Ｎ（Ｒ5）−、（Ｒ5は上記と同義）、−Ｎ（Ｒ5）−Ｒ6−、（Ｒ5は上記と同義、Ｒ6は炭素数１〜約４のアルキレン基）、−Ｎ（Ｒ5）−Ｒ6−Ｎ（Ｒ7）−、（Ｒ5、Ｒ6は上記と同義、Ｒ7は水素原子、アルキル基（炭素数１〜６）、置換アルキル基（炭素数１〜６）を表す。）、−Ｏ−、−Ｓ−、−Ｎ（Ｒ5）−ＣＯ−Ｎ（Ｒ7）−、（Ｒ5、Ｒ7は上記と同義）、−Ｎ（Ｒ5）−ＳＯ2−Ｎ（Ｒ7）−、（Ｒ5、Ｒ7は上記と同義）、−ＣＯＯ−、−ＯＣＯ−、−Ｎ（Ｒ5）ＣＯ2−、（Ｒ5は上記と同義）、−Ｎ（Ｒ5）ＣＯ−、（Ｒ5は上記と同義）などを挙げることができる。
【００９７】
ｐ、ｑ、ｒ、ｓは０又は１を表す。Ｘ1、Ｘ2、Ｘ3、Ｘ4は互いに同じでも異なっていてもよく、炭素数１〜１０個の無置換もしくは置換のアルキレン基、炭素数７〜２０のアラルキレン基、又は炭素数６〜２０のフェニレン基を表し、アルキレン基は直鎖でも分岐でもよい。アルキレン基としては、例えば、メチレン、メチルメチレン、ジメチルメチレン、ジメチレン、トリメチレン、テトラメチレン、ペンタメチレン、ヘキサメチレン、デシルメチレン、アラルキレン基としては、例えば、ベンジリデン、フェニレン基としては、例えば、ｐ−フェニレン、ｍ−フェニレン、メチルフェニレン、クロルフェニレンなどがある。
【００９８】
Ｘは活性メチレン基を含む一価の基を表し、好ましい具体例としては、Ｒ8−ＣＯ−ＣＨ2−ＣＯＯ−、［Ｒ8は炭素数１〜１２個の置換又は無置換のアルキル基（例えば、メチル、エチル、ｎ−プロピル、ｎ−ブチル、ｔ−ブチル、ｎ−ノニル、２−メトキシエチル、４−フェノキシブチル、ベンジル、２−メタンスルホンアミドエチル等）、置換又は無置換のアリール基（例えば、フェニル、ｐ−メチルフェニル、ｐ−メトキシフェニル、ｏ−クロロフェニル等）、アルコキシ基（例えば、メトキシ、エトキシ、メトキシエトキシ、ｎ−ブトキシ等）、シクロアルキルオキシ基（例えば、シクロヘキシルオキシ）、アリロキシ（例えば、フェノキシ、ｐ−メチルフェノキシ、ｏ−クロロフェノキシ、ｐ−シアノフェノキシ等）、アミノ基、置換アミノ基（例えば、メチルアミノ、エチルアミノ、ジメチルアミノ、ブチルアミノ等）］、ＮＣ−ＣＨ2−ＣＯＯ−、Ｒ8−ＣＯ−ＣＨ2−ＣＯ（Ｒ8は上記と同義）、Ｒ8−ＣＯ−ＣＨ2−ＣＯＮＲ5（Ｒ5、Ｒ8は上記と同義）などを挙げることができる。
【００９９】
以下に一般式（３）で表されるポリマーにおいて、Ｄで表される活性メチレン基を有するエチレン性不飽和モノマーを例示するが、本発明はこれらに限定されるものではない。
【０１００】
Ｍ−１  ２−アセトアセトキシエチルメタクリレート
Ｍ−２  ２−アセトアセトキシエチルアクリレート
Ｍ−３  ２−アセトアセトキシプロピルメタクリレート
Ｍ−４  ２−アセトアセトキシプロピルアクリレート
Ｍ−５  ２−アセトアセトアミドエチルメタクリレート
Ｍ−６  ２−アセトアセトアミドエチルアクリレート
Ｍ−７  ２−シアノアセトキシエチルメタクリレート
Ｍ−８  ２−シアノアセトキシエチルアクリレート
Ｍ−９  Ｎ−（２−シアノアセトキシエチル）アクリルアミド
Ｍ−１０  ２−プロピオニルアセトキシエチルアクリレート
Ｍ−１１  Ｎ−（２−プロピオニルアセトキシエチル）メタクリルアミド
Ｍ−１２  Ｎ−４−（アセトアセトキシベンジル）フェニルアクリルアミド
Ｍ−１３  エチルアクリロリルアセテート
Ｍ−１４  アクリロイルメチルアセテート
Ｍ−１５  Ｎ−メタクリロイルオキシメチルアセトアセトアミド
Ｍ−１６  エチルメタクリロイルアセトアセテート
Ｍ−１７  Ｎ−アリルシアノアセトアミド
Ｍ−１８  メチルアクリロイルアセトアセテート
Ｍ−１９  Ｎ−（２−メタクリロイルオキシメチル）シアノアセトアミド
Ｍ−２０  ｐ−（２−アセトアセチル）エチルスチレン
Ｍ−２１  ４−アセトアセチル−１−メタクリロイルピペラジン
Ｍ−２２  エチル−α−アセトアセトキシメタクリレート
Ｍ−２３  Ｎ−ブチル−Ｎ−アクリロイルオキシエチルアセトアセトアミド
Ｍ−２４  ｐ−（２−アセトアセトキシ）エチルスチレン
Ａで表される繰り返し単位を与えるエチレン性不飽和モノマーは、その単独重合体のガラス転移温度が３５℃以下となるようなモノマーであり、具体的には、アルキルアクリレート（例えば、メチルアクリレート、エチルアクリレート、ｎ−ブチルアクリレート、ｎ−ヘキシルアクリレート、ベンジルアクリレート、２−エチルヘキシルアクリレート、ｎ−ドデシルアクリレート等）、アルキルメタクリレート（例えば、ｎ−ブチルメタクリレート、ｎ−ヘキシルメタクリレート、２−エチルヘキシルメタクリレート、ｎ−ドデシルメタクリレート等）、ジエン類（例えば、ブタジエン、イソプレン等）、ビニルエステル類（例えば、酢酸ビニル、プロピオン酸ビニル等）などを挙げることができる。
【０１０１】
更に好ましいモノマーとしては、単独重合体のガラス転移温度が１０℃以下のモノマーであり、このようなモノマーとしては炭素数２以上のアルキル側鎖を有するアルキルアクリレート（例えば、エチルアクリレート、ｎ−ブチルアクリレート、２−エチルヘキシルアクリレート等）、炭素数６以上のアルキル側鎖を有するアルキルメタクリレート（例えば、ｎ−ヘキシルメタクリレート、２−エチルヘキシルメタクリレート等）、ジエン類（例えば、ブタジエン、イソプレン）を特に好ましい例として挙げることができる。
【０１０２】
上記のポリマーのガラス転移温度の値については、Ｊ．Ｂｒａｎｄｒｕｐ  Ｅ．Ｈ．Ｉｍｍｅｉｇｕｔ共編「Ｐｏｌｙｍｅｒ  Ｈａｎｄｂｏｏｋ」第３版（Ｊｏｈｎ  Ｗｉｌｅｙ  ＆  Ｓｏｎ、１９８９年）VI／２０９〜VI／２７７頁に記載されている。
【０１０３】
Ｂで表される繰り返し単位は、Ａ以外の繰り返し単位、即ち、その単独重合体のガラス転移温度が３５℃を超えるようなモノマーより誘導される繰り返し単位を表す。
【０１０４】
具体的には、アクリル酸エステル類（例えば、ｔ−ブチルアクリレート、フェニルアクリレート、２−ナフチルアクリレート等）、メタクリル酸エステル類（例えば、メチルメタクリレート、エチルメタクリレート、２−ヒドロキシエチルメタクリレート、ベンジルメタクリレート、２−ヒドロキシプロピルメタクリレート、フェニルメタクリレート、クレジルメタクリレート、４−クロロベンジルメタクリレート等）、ビニルエステル類（例えば、安息香酸ビニル、ピバロイルオキシエチレン等）、アクリルアミド類（例えば、アクリルアミド、メチルアクリルアミド、エチルアクリルアミド、プロピルアクリルアミド、ブチルアクリルアミド、ｔｅｒｔ−ブチルアクリルアミド、シクロヘキシルアクリルアミド、ベンジルアクリルアミド、ヒドロキシメチルアクリルアミド、メトキシエチルアクリルアミド、ジメチルアミノエチルアクリルアミド、フェニルアクリルアミド、ジメチルアクリルアミド、ジエチルアクリルアミド、β−シアノエチルアクリルアミド、ジアセトンアクリルアミド等）、メタクリルアミド類（例えば、メタクリルアミド、メチルメタクリルアミド、エチルメタクリルアミド、プロピルメタクリルアミド、ブチルメタクリルアミド、ｔｅｒｔ−ブチルメタクリルアミド、シクロヘキシルメタクリルアミド、ベンジルメタクリルアミド、ヒドロキシメチルメタクリルアミド、メトキシエチルメタクリルアミド、ジメチルアミノエチルメタクリルアミド、フェニルメタクリルアミド、ジメチルメタクリルアミド、ジエチルメタクリルアミド、β−シアノエチルメタクリルアミド等）、スチレン類（例えば、スチレン、メチルスチレン、ジメチルスチレン、トリメチルスチレン、エチルスチレン、イソプロピルスチレン、クロロメチルスチレン、メトキシスチレン、アセトキシスチレン、クロルスチレン、ジクロルスチレン、ブロムスチレン、ビニル安息香酸メチルエステル等）、アクリロニトリル、メタアクリロニトリル、Ｎ−ビニルピロリドン、Ｎ−ビニルオキサゾリドン、塩化ビニリデン、フェニルビニルケトンなどを挙げることができる。
【０１０５】
また、一般式（３）で表されるポリマーにおいては、特公昭６０−１５９３５号、同４５−３８３２号、同５３−２８０８６号、米国特許３，７００，４５６号等に記載されているようなアニオン性官能基（例えば、カルボキシル基、スルホン酸基）を有するモノマーをラテックスの安定性を向上させる等の目的で共重合してもよい。
【０１０６】
このようなモノマーとしては、以下の化合物を挙げることができる。
【０１０７】
アクリル酸；メタクリル酸；イタコン酸；マレイン酸；イタコン酸モノアルキル、例えば、イタコン酸モノメチル、イタコン酸モノエチル等；マレイン酸モノアルキル、例えば、マレイン酸モノメチル、マレイン酸モノエチル等；シトラコン酸；スチレンスルホン酸；ビニルベンジルスルホン酸；ビニルスルホン酸；アクリロイルオキシアルキルスルホン酸、例えば、アクリロイルオキシメチルスルホン酸、アクリロイルオキシエチルスルホン酸、アクリロイルオキシプロピルスルホン酸等；メタクリロイルオキシアルキルスルホン酸、例えば、メタクリロイルオキシメチルスルホン酸、メタクリロイルオキシエチルスルホン酸、メタクリロイルオキシプロピルスルホン酸等；アクリルアミドアルキルスルホン酸、例えば、２−アクリルアミド−２−メチルエタンスルホン酸、２−アクリルアミド−２−メチルプロパンスルホン酸、２−アクリルアミド−２−メチルブタンスルホン酸等；メタクリルアミドアルキルスルホン酸、例えば、２−メタクリルアミド−２−メチルエタンスルホン酸、２−メタクリルアミド−２−メチルプロパンスルホン酸、２−メタクリルアミド−２−メチルブタンスルホン酸等；これらの酸はアルカリ金属（例えば、Ｎａ、Ｋ等）、又はアンモニウムイオンの塩であってもよい。
【０１０８】
ｘ、ｙ、ｚは重合体中の各モノマー成分の重量百分率比を表し、ｘは０．５〜４０、好ましくは０．５〜３０、特に好ましくは１〜２０であり、ｙは６０〜９９．５、好ましくは７０〜９９．５、特に好ましくは７５〜９９であり、ｚは０〜５０、好ましくは０〜３５、特に好ましくは０〜２５である。
【０１０９】
また、上記のアニオン性官能基を有する単量体は、その単独重合体のガラス転移温度の大小に依らず、ラテックスの安定性付与等の必要に応じて用いることが可能であり、用いた場合の好ましい量はポリマーの全重量に対し０．５〜２０重量％、特に好ましくは１〜１０重量％である。
【０１１０】
一般式（３）のポリマーラテックスの好ましい化合物について以下に例示する。（  ）内は共重合体における各成分の重量百分率を表す。
【０１１１】
Ｐ−１  エチルアクリレート／Ｍ−１／アクリル酸共重合体（８５／１０／５）
Ｐ−２  ｎ−ブチルアクリレート／Ｍ−１／２−アクリルアミド−２−メチルプロパンスルホン酸ソーダ共重合体（８５／１０／５）
Ｐ−３  ｎ−ブチルアクリレート／Ｍ−１／メタクリル酸共重合体（８５／５／１０）
Ｐ−４  ２−エチルヘキシルアクリレート／Ｍ−２／２−アクリルアミド−２−メチルプロパンスルホン酸ソーダ共重合体（７５／２０／５）
Ｐ−５〜９  ｎ−ブチルアクリレート／Ｍ−１／アクリル酸共重合体（ｘ／ｙ／ｚ）
Ｐ−５  ｘ／ｙ／ｚ＝９５／２／３
Ｐ−６  ｘ／ｙ／ｚ＝９２／５／３
Ｐ−７  ｘ／ｙ／ｚ＝８９／８／３
Ｐ−８  ｘ／ｙ／ｚ＝８１／１６／３
Ｐ−９  ｘ／ｙ／ｚ＝７２／２５／３
Ｐ−１０  ｎ−ブチルアクリレート／スチレン／Ｍ−１／メタクリル酸共重合体（６５／２０／５／１０）
Ｐ−１１  メチルアクリレート／Ｍ−４／メタクリル酸共重合体（８０／１５／５）
Ｐ−１２  ｎ−ブチルアクリレート／Ｍ−５／アクリル酸共重合体（８５／１０／５）
Ｐ−１３  ｎ−ブチルアクリレート／Ｍ−７／メタクリル酸共重合体（８５／１０／５）
Ｐ−１４  ２−エチルヘキシルアクリレート／Ｍ−９共重合体（７５／２５）Ｐ−１５  ｎ−ブチルアクリレート／Ｍ−１３／スチレンスルホン酸ソーダ共重合体（８５／１０／５）
Ｐ−１６  ｎ−ブチルアクリレート／スチレン／スチレンスルフィン酸カリウム共重合体（７５／２０／５）
Ｐ−１７  ｎ−ヘキシルアクリレート／メトキシエチルアクリレート／Ｍ−２共重合体（７０／２０／１０）
Ｐ−１８  ２−エチルヘキシルアクリレート／Ｍ−１５／メタクリル酸共重合体（９０／５／５）
Ｐ−１９  ｎ−ブチルアクリレート／Ｍ−１／Ｍ−１７／アクリル酸共重合体（７５／５／１５／５）
Ｐ−２０  オクチルメタクリレート／Ｍ−２０／スチレンスルホン酸ソーダ共重合体（８０／１５／５）
本発明に用いられる活性メチレン基を有するエチレン性不飽和モノマーから誘導されるポリマーラテックスは、一般によく知られている乳化重合法によって調製され、その粒子径の好ましい範囲は０．０１〜１．０μｍである。乳化重合法は、好ましくは少なくとも一種の乳化剤を用いて水或いは水と水に混和し得る有機溶媒（例えば、メタノール、エタノール、アセトン等）の混合溶媒中でモノマーを乳化させ、ラジカル重合開始剤を用いて一般に３０〜約１００℃、好ましくは４０〜約９０℃の温度で行われる。水に混和し得る有機溶媒の量は、水に対して体積比で０〜１００％、好ましくは０〜５０％である。
【０１１２】
重合反応は、通常重合すべき単量体に対し、０．０５〜５重量％のラジカル重合開始剤と必要に応じて０．１〜１０重量％の乳化剤を用いて行われる。重合開始剤としては、アゾビス化合物、パーオキサイド、ハイドロパーオキサイド、レッドクス触媒等、例えば、過硫酸カリウム、過硫酸アンモニウム、ｔｅｒｔ−ブチルパーオクトエート、ベンゾイルパーオキサイド、イソプロピルパーカーボネート、２，４−ジクロロベンゾイルパーオキサイド、メチルエチルケトンパーオキサイド、クメンハイドロパーオキサイド、ジクミルパーオキサイド、２，２′−アゾビスイソブチレート、２，２′−アゾビス（２−アミノジプロパン）ハイドロクロライドなどがある。
【０１１３】
乳化剤としては、アニオン性、カチオン性、両性、ノニオン性の界面活性剤の他、水溶性ポリマー等がある。例えば、ラウリン酸ソーダ、ドデシル硫酸ナトリウム、１−オクトキシカルボニルメチル−１−オクトキシカルボニルメタンスルホン酸ナトリウム、ラウリルナフタレンスルホン酸ナトリウム、ラウリルベンゼンスルホン酸ナトリウム、ラウリル燐酸ナトリウム、セチルトリメチルアンモニウムクロライド、ドデシルトリメチルアンモニウムクロライド、Ｎ−２−エチルヘキシルピリジニウムクロライド、ポリオキシエチレンノニルフェニルエーテル、ポリオキシエチレンソルビタンラウリルエステル、ポリビニルアルコール、特公昭５３−６１９０号に記載の乳化剤、水溶性ポリマー等がある。
【０１１４】
乳化重合においては、その目的に応じて、重合開始剤、濃度、重合温度、反応時間等を幅広く、且つ容易に変更できることは言うまでもない。また、乳化重合反応はモノマー、界面活性剤、媒体を予め容器に全量いれておき、開始剤を投入して行ってもよいし、必要に応じて各成分の一部或いは全量を滴下しながら重合を行ってもよい。一般式（３）で表されるポリマーにおけるＤで表される活性メチレン基を有するモノマーやポリマーラテックスの種類やその合成法については、上記の他、米国特許３，４５９，７９０号、同３，６１９，１９５号、同３，９２９，４８２号、同３，７００，４５６号、西独特許２，４４２，１６５号、欧州特許１３，１４７号、特開昭５０−７３６２５号、同５０−１４６３３１号等の記載を参考に行うことができる。
【０１１５】
更に本発明の一般式（３）で表されるエチレン性不飽和モノマーから誘導されるラテックスをシェルとする特開平８−２２０６６９号、同８−２４０８７４号に開示されているようなコア／シェル構造を有するポリマーラテックスを本発明のハロゲン化銀写真感光材料に含有させてもよい。
【０１１６】
活性メチレン基を有するエチレン性不飽和モノマーから誘導されるポリマーの添加場所としては、ハロゲン化銀乳剤層、中間層、保護層、バッキング層等の親水性コロイド層のいずれでもよいが、特にハロゲン化銀乳剤層であることが好ましい。添加量としては特に制限はないが、０．０３〜２．０ｇ／ｍ2，特に０．１〜１．０ｇ／ｍ2であることが好ましい。活性メチレン基を有するエチレン性不飽和モノマーから誘導されるラテックスポリマーはゼラチンと併用されることが好ましい。ゼラチンに対する好ましい混合比率は０．５〜５０重量％、特に１〜３０重量％である。
【０１１７】
次に本発明に係る現像主薬について説明する。本発明のハロゲン化銀写真感光材料の現像処理に使用される現像液に含有される現像主薬としては、下記一般式（６）で表されるレダクトン類が好ましいが、以下に示すような現像主薬を含有しても良い。一般式（６）で表されるレダクトン類以外の現像主薬としては、ジヒドロキシベンゼン類（例えば、ハイドロキノン、クロロハイドロキノン、ブロモハイドロキノン、ジクロロハイドロキノン、イソプロピルハイドロキノン、メチルハイドロキノン、２，３−ジクロロハイドロキノン、メトキシハイドロキノン、２，５−ジメチルハイドロキノン、ハイドロキノンスルホン酸カリウム、ハイドロキノンモノスルホン酸ナトリウム、カテコール類等）、ピロガロール類、３−ピラゾリドン類｛例えば、１−フェニル−３−ピラゾリドン、１−フェニル−４−メチル−３−ピラゾリドン、１−フェニル−４，４−ジメチル−３−ピラゾリドン、１−フェニル−４−エチル−３−ピラゾリドン、１−フェニル−５−メチル−３−ピラゾリドン、１−フェニル−４−メチル−４−ヒドロキシメチル−３−ピラゾリドン、１−フェニル−４，４−ジヒドロキシメチル−３−ピラゾリドン、１−ｐ−トリル−３−ピラゾリドン、１−フェニル−２−アセチル−４，４−ジメチル−３−ピラゾリドン、１−（２−ベンゾチアゾール）−３−ピラゾリドン、３−アセトキシ−１−フェニル−３−ピラゾリドン等｝、アミノフェノール類（例えば、ｏ−アミノフェノール、ｐ−アミノフェノール、Ｎ−メチル−ｏ−アミノフェノール、Ｎ−メチル−ｐ−アミノフェノール、２，４−ジアミノフェノール等）、１−アリル−３−アミノピラゾリン類｛例えば、１−（ｐ−ヒドロキシフェニル）−３−アミノピラゾリン、１−（ｐ−メチルアミノフェニル）−３−アミノピラゾリン、１−（ｐ−アミノ−ｍ−メチルフェニル）−３−アミノピラゾリン等｝、ピラゾロン類（例えば、４−アミノピラゾロン）等、或いはこれらの混合物がある。
【０１１８】
ここで一般式（６）で表される化合物について説明する。
【０１１９】
【化１３】
0003659009.tif 000012
【０１２０】
一般式（６）において、Ｒ6及びＲ7は各々独立に、ヒドロキシ基、−ＯＭ（Ｍはアルカリ金属原子又はアンモニウム基を表す。）、アミノ基（置換基としてメチル基、エチル基、ｎ−ブチル基、ヒドロキシエチル基等の炭素数１〜１０のアルキル基を有するものを含む。）、アシルアミノ基（アセチルアミノ基、ベンゾイルアミノ基等）、アルキルスルホニルアミノ基（メタンスルホニルアミノ基等）、アリールスルホニルアミノ基（ベンゼンスルホニルアミノ基、ｐ−トルエンスルホニルアミノ基等）、アルコキシカルボニルアミノ基（メトキシカルボニルアミノ基等）、メルカプト基、アルキルチオ基（メチルチオ基、エチルチオ基等）を表し、好ましくはヒドロキシ基、アミノ基、アルキルスルホニルアミノ基、アリールスルホニルアミノ基である。Ｑは−Ｏ−、−Ｃ（Ｒ2）（Ｒ3）−、−Ｃ（Ｒ4）＝、−Ｃ（＝Ｏ）−、−Ｎ（Ｒ5）−、−Ｎ＝等、好ましくは炭素原子、酸素原子又は窒素原子であって、Ｒ6及びＲ7が置換している２つのビニル炭素及びカルボニル炭素と共同で５〜６員環を構成する。ここにＲ2〜Ｒ5は各々独立に水素原子、置換基（ヒドロキシ基、カルボキシ基、スルホ基等）を有してもよい炭素数１〜１０のアルキル基、置換基（アルキル基、ハロゲン原子、ヒドロキシ基、カルボキシ基、スルホ基等）を有してもよい炭素数６〜１５のアリール基、ヒドロキシ基、カルボキシ基を表す。構成する５〜６員環には飽和或いは不飽和の縮合環を形成してもよく、ジヒドロフラノン環、ジヒドロピロン環、ピラノン環、シクロペンテノン環、シクロヘキセノン環、ピロリノン環、ピラゾリドン環、ピリドン環、アザシクロヘキセノン環、ウラシル環等が挙げられ、好ましくはジヒドロフラノン環、シクロペンテノン環、シクロヘキセノン環、ピラゾリドン環、アザシクロヘキセノン環、ウラシル環である。
【０１２１】
以下に一般式（６）で表される化合物の具体例を挙げるが、これに限定されるものではない。
【０１２２】
【化１４】
0003659009.tif 000013
【０１２３】
【化１５】
0003659009.tif 000014
【０１２４】
【化１６】
0003659009.tif 000015
【０１２５】
【化１７】
0003659009.tif 000016
【０１２６】
この中で好ましいのは、アスコルビン酸或いはエリソルビン酸（立体異性体）（６−１）又はその塩である。
【０１２７】
次に本発明の現像液について説明する。本発明に係る現像液はアルデヒド系硬膜剤を含有しない。
【０１２８】
本発明の現像液はアルカリ剤を含有する。アルカリ剤としては、現像液に溶解させて現像液のｐＨが８．０以上となる化合物ならいずれを用いても良いが、水酸化ナトリウム、水酸化カリウム、水酸化リチウム、更に緩衝作用を有する炭酸ナトリウム、炭酸カリウム、重炭酸ナトリウム、重炭酸カリウム、りん酸３ナトリウム、りん酸３カリウム、サルチル酸ナトリウム、サルチル酸カリウム等が用いられる。
【０１２９】
その他含有しても良いものとして、溶解助剤（ポリエチレングリコール類、及びこれらのエステル等）、ｐＨ調整剤（例えば、クエン酸の如き有機酸等）、増感剤（例えば、４級アンモニウム塩等）、現像促進剤、界面活性剤、更にカブリ防止剤としてアゾール系有機カブリ防止剤（例えば、インダゾール系、イミダゾール系、ベンツイミダゾール系、トリアゾール系、ベンツトリアゾール系、テトラゾール系、チアジアゾール系）、処理液に用いられる水道水中に混在するカルシウムイオンを遮蔽するための隠蔽剤、ヘキサメタ燐酸ナトリウム、ヘキサメタ燐酸カルシウム、ポリ燐酸塩、更にジエチレントリアミン５酢酸塩、エチレンジアミン４酢酸塩等がある。
【０１３０】
本発明において、更に銀汚れ防止剤、例えば、特開昭５６−２４３４７号記載の化合物を用いることができる。
【０１３１】
更に本発明で用いられる現像液のｐＨは８．０以上のものが好ましく、更に好ましくは９．０〜１２．５の範囲である。
【０１３２】
更に本発明で用いられる現像液には、特開昭５６−１０６２４４号記載のアルカノールアミン等のアミノ化合物を用いることができる。
【０１３３】
この他、本発明で用いられる現像液には、Ｌ．Ｆ．Ａ．メソン著「フォトグラフィック・プロセッシング・ケミストリー」フォーカル・プレス社刊（１９６６年）の２２〜２２９頁、米国特許２，１９３，０１５号、同２，５９２，３６４号、特開昭４８−６４９３３号等に記載のものを用いてもよい。
【０１３４】
次に本発明に用いられる定着液について説明する。本発明に係る定着液は、硼酸を含有しない。
【０１３５】
定着剤としては、チオ硫酸塩を含有することが好ましい。チオ硫酸塩は、具体的には、リチウム、カリウム、ナトリウム、アンモニウムの塩して用いられるが、好ましくは、チオ硫酸アンモニウム及びチオ硫酸ナトリウム塩として用いることにより、定着速度の速い定着液が得られる。
【０１３６】
その他、定着主薬として沃化物塩やチオシアン酸塩等も用いることができる。本発明に用いられる定着液は、亜硫酸塩を含有してもよい。亜硫酸塩としては、リチウム、カリウム、ナトリウム、アンモニウム塩等が挙げられる。
【０１３７】
定着液は、水溶性クロム塩又は水溶性アンモニウム塩等を含有してもよい。水溶性クロム塩としては、クロム明ばん等が挙げられ、水溶性アルミニウム塩としては、硫酸アルミニウム、塩化アルミニウムカリウム、塩化アルミニウム等を挙げることができる。
【０１３８】
本発明に係る定着液は、酢酸イオンを含有してもよい。酢酸イオンの種類は任意で、定着液中での酢酸イオンを解離する任意の化合物に対して本発明は適用できるが、酢酸や酢酸のリチウム、カリウム、ナトリウム、アンモニウム塩等が好ましく用いられ、特にナトリウム塩、アンモニウム塩が好ましい。
【０１３９】
更にクエン酸、酒石酸、リンゴ酸、琥珀酸、フェニル酢酸及びこれらの光学異性体等が含まれてもよい。
【０１４０】
これらの塩としては（例えば、クエン酸カリウム、クエン酸リチウム、クエン酸ナトリウム、クエン酸アンモニウム、酒石酸水素リチウム、酒石酸水素カリウム、酒石酸カリウム、酒石酸水素ナトリウム、酒石酸ナトリウム、酒石酸水素アンモニウム、酒石酸アンモニウムカリウム、酒石酸ナトリウムカリウム、リンゴ酸ナトリウム、リンゴ酸アンモニウム、琥珀酸ナトリウム、琥珀酸アンモニウム等に代表されるリチウム、カリウム、ナトリウム、アンモニウム塩等が好ましいものとして挙げられる。
【０１４１】
前記化合物の中でより好ましいものとしては、クエン酸、酒石酸、琥珀酸、酢酸及びこれらの塩である。その他の酸としては、例えば、硫酸、塩酸、硝酸のような無機酸の塩や、儀酸、プロピオン酸、蓚酸、リンゴ酸等の有機酸類等が挙げられる。
【０１４２】
キレート剤としては、例えば、ニトリロ三酢酸、エチレンジアミン四酢酸等のアミノポリカルボン酸類及びこれらの塩等が挙げられる。
【０１４３】
界面活性剤としては、例えば、硫酸エステル化物、スルホン化物等のアニオン活性剤、ポリエチレングリコール系、エステル系等のノニオン界面活性剤、両性活性等が挙げられる。
【０１４４】
湿潤剤としては、例えば、アルカノールアミン、アルキレングリコール等が挙げられる。
【０１４５】
定着促進剤としては、チオ尿素誘導体、分子内に三重結合を有するアルコール、チオエーテルなどが挙げられる。
【０１４６】
本発明に係る定着液はｐＨ３．８以上、好ましくは４．２〜５．５を有する。更に本発明の処理中における補充量は、アルカリ現像液、定着液共に１０ｍｌ／４ツ切以下が廃液量低減という点で重要であり、更に好ましくは７ｍｌ／４ツ切以下である。この範囲の補充量とすることで本発明の効果がより顕著となる。上記したような処理剤は、固体処理剤を調製し、溶解して処理液として使用することが好ましい。本発明に係る処理剤は圧縮成型により顆粒状又は錠剤状にされていることが好ましい。
【０１４７】
ここで写真処理剤の固体化（固形化）について説明する。写真処理剤を固体化するには、濃厚液又は微粉ないし粒状の写真処理剤（原材料）と水溶性結着剤を混練し成型化するか、仮成型した写真処理剤の表面に水溶性結着剤を噴霧したりすることで被覆層を形成する等、任意の手段が採用できる（特開平４−２９１３６号、同４−８５５３５号、同４−８５５３６号、同４−８５５３３号、同４−８５５３４号、同４−１７２３４１号参照）。
【０１４８】
好ましい錠剤の製造法としては、粉体状の固体処理剤を造粒し、顆粒状にした後、圧縮成型を行い錠剤に成型する方法である。
【０１４９】
錠剤成型のための造粒方法は、転動造粒、押出し造粒、圧縮造粒、解砕造粒、撹拌造粒、流動層造粒、噴霧乾燥造粒等、公知の方法を用いることができる。錠剤成型のためには、得られた造粒物の平均粒径は、造粒物を混合し、打錠工程にて加圧圧縮する際、成分の不均一化、所謂偏析が起こりにくいという点で、１００〜８００μｍのものを用いることが好ましく、より好ましくは２００〜７５０μｍである。更に粒度分布は造粒物粒子の６０％以上が±１００〜１５０μｍの偏差内にあるものが好ましい。次に得られた造粒物を打錠工程にて加圧圧縮する際には、公知の圧縮機、例えば、油圧プレス機、単発式打錠機、ロータリー式打錠機、ブリケッティングマシンを用いることができる。加圧圧縮されて得られる固体処理剤は任意の形状をとることが可能であるが、生産性、取り扱い性の観点から又はユーザーサイドで使用する場合の粉塵の問題から、円筒形錠剤が好ましい。
【０１５０】
更に、造粒時、各成分毎、例えば、アルカリ剤、還元剤、保恒剤等を分別造粒することも好ましく行うことができる。
【０１５１】
錠剤処理剤の製造方法は、例えば、特開昭５１−６１８３７号、同５４−１５５０３８号、同５２−８８０２５号、英国特許１，２１３，８０８号等の明細書に記載される方法で製造でき、更に顆粒処理剤は、例えば、特開平２−１０９０４２号、同２−１０９０４３号、同３−３９７３５号及び同３−３９７３９号等の明細書に記載される方法で製造できる。更にまた粉末処理剤は、例えば、特開昭５４−１３３３３２号、英国特許７２５，８９２号、同７２９，８６２号及びドイツ特許３，７３３，８６１号等の明細書に記載されるが如き方法で製造できる。
【０１５２】
【実施例】
以下に、本発明を実施例を挙げて具体的に説明するが、本発明はこれらの実施態様に限定されるものではない。
【０１５３】
実施例１
以下に示す全ての乳剤は、容積が３２リットルの反応容器を用いて調製した。また、限外濾過ユニットとしては旭化成ＳＩＰ−１０１３、循環ポンプとしてはＤＡＩＤＯ  Ｒｏｔａｒｙ  Ｐｕｍｐを使用した。限外濾過工程の乳剤循環部分の容積は１．２リットルであり、１５リットル／分の一定流速で乳剤を循環させた。したがって、反応物溶液の滞留時間は４．８秒であり、限外濾過工程の乳剤循環部分の容積は、反応容器の容積の３．８％であった。粒子成長過程における粒子間距離の制御は、上記限外濾過工程における透過フラックスを適宜制御して行った。具体的には、図１の流量調節用バルブ１９の調整によって行った。
【０１５４】
（Ｅｍ−１−１の調製）
〔核生成工程〕
反応容器内の下記ゼラチン溶液Ｂ−１０１を３０℃に保ち、特開昭６２−１６０１２８号公報記載の混合攪拌装置を用いて攪拌回転数４５０回転／分で攪拌しながら、１Ｎの硫酸を用いてｐＨを１．９６に調整した。その後ダブルジェット法を用いてＳ−１０１液とＸ−１０１液を５．０ｍｌ／秒の流量で添加し核形成を行った。
【０１５５】
（Ｂ−１０１）
低分子量ゼラチン（平均分子量２万）                      ３２．４ｇ
臭化カリウム                                            ９．９２ｇ
Ｈ2Ｏ                                           １２９３８．０ｍｌ
（Ｓ−１０１）
硝酸銀                                                ５０．４３ｇ
Ｈ2Ｏ                                               ２２５．９ｍｌ
（Ｘ−１０１）
臭化カリウム                                          ３５．３３ｇ
Ｈ2Ｏ                                               ２２４．７ｍｌ
〔熟成工程〕
上記添加終了後に下記Ｇ−１０１液を加え、３０分間を要して６０℃に昇温した。昇温後、６０℃のまま２０分間攪拌を保持した。続いて２８％アンモニア水溶液を加えてｐＨを９．５に調整し、更に７分間保持した。ここに１Ｎの硝酸水溶液を添加しｐＨを５．８に調整した。この間溶液の銀電位（飽和銀−塩化銀電極を比較電極として銀イオン選択電極で測定）を１Ｎの臭化カリウム溶液を用いて１４ｍＶに制御した。
【０１５６】
（Ｇ−１０１）
アルカリ処理不活性ゼラチン（平均分子量１０万）        １３９．１ｇ
下記〔化合物Ａ〕の１０重量％メタノール溶液            ４．６４ｍｌ
Ｈ2Ｏ                                             ３２６６．０ｍｌ
〔化合物Ａ〕；ＨＯ（ＣＨ2ＣＨ2Ｏ）m〔ＣＨ（ＣＨ3）ＣＨ2Ｏ〕19.8
（ＣＨ2ＣＨ2Ｏ）nＨ（ｍ＋ｎ＝９．７７）
〔粒子成長工程−１〕
熟成終了後、続いてダブルジェット法を用いてＳ−１０２液とＸ−１０２液を流量を加速しながら（終了時と開始時の添加流量の比が約１２倍）３８分間で添加した。添加終了後にＧ−１０２液を加え、攪拌回転数を５５０回転／分に調整した後、引き続いてＳ−１０３液とＸ−１０３液を流量を加速しながら（終了時と開始時の添加流量の比が約２倍）４０分間で添加した。この間溶液の銀電位を１Ｎの臭化カリウム溶液を用いて１４ｍＶに制御した。
【０１５７】
（Ｓ−１０２）
硝酸銀                                                ６３９．８ｇ
Ｈ2Ｏ                                             ２８６６．２ｍｌ
（Ｘ−１０２）
臭化カリウム                                          ４４８．３ｇ
Ｈ2Ｏ                                             ２８５０．７ｍｌ
（Ｇ−１０２）
アルカリ処理不活性ゼラチン（平均分子量１０万）        ２０３．４ｇ
前記〔化合物Ａ〕の１０重量％メタノール溶液            ６．２０ｍｌ
Ｈ2Ｏ                                             １８６７．０ｍｌ
（Ｓ−１０３）
硝酸銀                                                ９８９．８ｇ
Ｈ2Ｏ                                             １４３７．２ｍｌ
（Ｘ−１０３）
臭化カリウム                                          ６７９．６ｇ
沃化カリウム                                          １９．３５ｇ
Ｈ2Ｏ                                             １４１２．０ｍｌ
〔粒子成長工程−２〕
上記添加終了後に、反応容器内の溶液温度を２０分を要して４０℃に降温した。その後、３．５Ｎの臭化カリウム水溶液を用いて反応容器内の銀電位を−３２ｍＶに調整した後、Ｓ−１０４液とＸ−１０４液を流量を加速しながら（終了時と開始時の添加流量の比が１．２倍）７分間で添加した。
【０１５８】
（Ｓ−１０４）
硝酸銀                                                ６７２．０ｇ
Ｈ2Ｏ                                               ９７５．８ｍｌ
（Ｘ−１０４）
臭化カリウム                                          ４７０．８ｇ
Ｈ2Ｏ                                               ９５９．４ｍｌ
上記乳剤調製における反応容器内の反応物溶液の最大量は２８．９リットルであった。従って、最大０．４９（モル／リットル）×３２リットルに相当するハロゲン化銀乳剤の調製が可能である。
【０１５９】
上記成長終了後に常法に従い脱塩・水洗処理を施し、ゼラチンを加えて良く分散し、４０℃にてｐＨを５．８、ｐＡｇを８．１に調整した。かくして得られた乳剤をＥｍ−１−１とした。
【０１６０】
尚、以下の乳剤の調製に使用する微粒子乳剤は以下のようにして、調製した。
【０１６１】
（沃化銀微粒子乳剤ａの調製）
ゼラチン３５ｇを含む水溶液２０００ｍｌを４０℃に保ち撹拌した。ＫＩ水溶液を用いて銀電位を飽和カロメル電極に対して−１５０ｍＶに調整した後、ＡｇＮＯ3（１７８ｇ）水溶液とＫＩ（１７４ｇ）水溶液をダブルジェット法で流量加速しながら１３分間に渡って添加した。脱塩した後、ゼラチンを加え、５０℃でｐＨ６．８、ｐＡｇ９に調整した。この沃化銀微粒子乳剤ａは平均円相当径０．０５μｍであった。
【０１６２】
（金属含有沃化銀微粒子乳剤ｂの調製）
沃化銀微粒子乳剤ａの調製において、ＡｇＮＯ3水溶液とともにダブルジェット添加するＫＩ水溶液にＳＥＴ−２を０．４５ｇ添加した他は微粒子乳剤ａと同様にして、沃化銀微粒子乳剤ｂを調製した。
【０１６３】
（臭化銀微粒子乳剤ｃの調製）
０．０２６モルのＫＢｒを含有する２．０重量％のゼラチン溶液２．６リットルを撹拌しながらダブルジェット法で１．２モルのＡｇＮＯ3水溶液と１．１モルＫＢｒ水溶液の各１２００ｍｌを１５分かけて添加した。この間ゼラチン溶液は３０℃に保った。その後乳剤を常法のフロキュレーション法で洗浄し、ゼラチン３０ｇを加え溶解後、ｐＨを６．５、ｐＡｇを８．１に調整した。得られた臭化銀微粒子は平均粒子サイズ（円相当径）が０．０５μｍであった。
【０１６４】
（金属含有臭化銀微粒子乳剤ｄの調製）
微粒子乳剤ｃの調製において、ＫＢｒ水溶液中にＳＥＴ−２を０．５２ｇ添加した他は乳剤ｃの調製と同様にして金属含有臭化銀微粒子乳剤ｄを調製した。
【０１６５】
（Ｅｍ−１−２の調製）
乳剤Ｅｍ−１−１の調製において６０℃に昇温後、ＳＥＴ−２のカリウム塩｛Ｋ4（Ｒｕ（ＣＮ）6）・３Ｈ2Ｏ｝を０．１８ｇを溶解した水溶液１００ｍｌを添加した以外はＥｍ−１−１と同様にして乳剤Ｅｍ−１−２を調製した。
【０１６６】
（Ｅｍ−１−３の調製）
乳剤Ｅｍ−１−１の調製において６０℃に昇温後、沃化銀微粒子乳剤ｂ（ＳＥＴ−２のカリウム塩｛Ｋ4（Ｒｕ（ＣＮ）6）・３Ｈ2Ｏ｝の０．１８ｇドープ相当分）を溶解して添加した以外はＥｍ−１−１と同様にして乳剤Ｅｍ−１−３を調製した。
【０１６７】
（Ｅｍ−１−４の調製）
乳剤Ｅｍ−１−１の調製において６０℃に昇温後、臭化銀微粒子乳剤ｄ（ＳＥＴ−２のカリウム塩｛Ｋ4（Ｒｕ（ＣＮ）6）・３Ｈ2Ｏ｝の０．１８ｇドープ相当分）を溶解して添加した以外はＥｍ−１−１と同様にして乳剤Ｅｍ−１−４を調製した。
【０１６８】
（Ｅｍ−１−５の調製）
乳剤Ｅｍ−１−１の調製において２８％アンモニア水溶液添加後にＳＥＴ−２のカリウム塩｛Ｋ4（Ｒｕ（ＣＮ）6）・３Ｈ2Ｏ｝を０．１８ｇを溶解し水溶液１００ｍｌ添加した以外はＥｍ−１−１と同様にして乳剤Ｅｍ−１−５を調製した。
【０１６９】
（Ｅｍ−１−６の調製）
乳剤Ｅｍ−１−１の調製において２８％アンモニア水溶液添加後に沃化銀微粒子乳剤ｂ（ＳＥＴ−２のカリウム塩｛Ｋ4（Ｒｕ（ＣＮ）6）・３Ｈ2Ｏ｝の０．１８ｇドープ相当分）を溶解して添加した以外はＥｍ−１−１と同様にして乳剤Ｅｍ−１−６を調製した。
【０１７０】
（Ｅｍ−１−７の調製）
乳剤Ｅｍ−１−１の調製において２８％アンモニア水溶液添加後に臭化銀微粒子乳剤ｄ（ＳＥＴ−２のカリウム塩｛Ｋ4（Ｒｕ（ＣＮ）6）・３Ｈ2Ｏ｝の０．１８ｇドープ相当分）を溶解して添加した以外はＥｍ−１−１と同様にして乳剤Ｅｍ−１−７を調製した。
【０１７１】
（Ｅｍ−１−８の調製）
乳剤Ｅｍ−１−１の調製において４０℃に降温後、成長工程−２の銀電位を−３２ｍＶに調整した後、ＳＥＴ−２のカリウム塩｛Ｋ4（Ｒｕ（ＣＮ）6）・３Ｈ2Ｏ｝を０．１８ｇを溶解した水溶液１００ｍｌを添加した以外はＥｍ−１−１と同様にして乳剤Ｅｍ−１−８を調製した。
【０１７２】
（Ｅｍ−１−９の調製）
乳剤Ｅｍ−１−１の調製において４０℃に降温後、成長工程−２の銀電位を−３２ｍＶに調整した後、沃化銀微粒子乳剤ｂ（ＳＥＴ−２のカリウム塩｛Ｋ4（Ｒｕ（ＣＮ）6）・３Ｈ2Ｏ｝の０．１８ｇドープ相当分）を溶解して添加した以外はＥｍ−１−１と同様にして乳剤Ｅｍ−１−９を調製した。
【０１７３】
（Ｅｍ−１−１０の調製）
乳剤Ｅｍ−１−１の調製において４０℃に降温後、成長工程−２の銀電位を−３２ｍＶに調整した後、臭化銀微粒子乳剤ｄ（ＳＥＴ−２のカリウム塩｛Ｋ4（Ｒｕ（ＣＮ）6）・３Ｈ2Ｏ｝の０．１８ｇドープ相当分）を溶解して添加した以外はＥｍ−１−１と同様にして乳剤Ｅｍ−１−１０を調製した。
【０１７４】
得られたこれらのＥｍ−１−１〜Ｅｍ−１−１０の乳剤粒子の転位線観察を行った所、Ｅｍ−１−３、Ｅｍ−１−６及びＥｍ−１−９の粒子フリンジ部に５〜１０本の転位線が観察された。
【０１７５】
（Ｅｍ−２−１の調製）
図１と同様の構成を有するハロゲン化銀乳剤製造設備を用いて、以下の手順によりハロゲン化銀乳剤を調製した。
【０１７６】
〔核生成工程〕
反応容器内の下記ゼラチン溶液Ｂ−２０１を３０℃に保ち、特開昭６２−１６０１２８号公報記載の混合攪拌装置を用いて攪拌回転数４５０回転／分で攪拌しながら、１Ｎの硫酸を用いてｐＨを１．９６に調整した。その後ダブルジェット法を用いてＳ−２０１液とＸ−２０１液を５．０ｍｌ／秒の流量で添加し核形成を行った。
【０１７７】
（Ｂ−２０１）
酸化処理ゼラチン（平均分子量１０万）                    ３２．４ｇ
臭化カリウム                                            ９．９２ｇ
Ｈ2Ｏ                                           １２９３８．０ｍｌ
（Ｓ−２０１）
硝酸銀                                                ５０．４３ｇ
Ｈ2Ｏ                                               ２２５．９ｍｌ
（Ｘ−２０１）
臭化カリウム                                          ３５．３３ｇ
Ｈ2Ｏ                                               ２２４．７ｍｌ
〔熟成工程〕
核生成工程終了後にＧ−２０１液を加えた後、３０分間を要して６０℃に昇温しその状態で２０分間保持した。続いて、アンモニア水溶液を加えてｐＨを９．３に調整し更に７分間保持した後、１Ｎの硝酸水溶液を用いてｐＨを５．８に調整した。この間溶液の銀電位を１Ｎの臭化カリウム溶液を用いて４ｍＶに制御した。
【０１７８】
（Ｇ−２０１）
アルカリ処理不活性ゼラチン（平均分子量１０万）        １３９．１ｇ
前記〔化合物Ａ〕の１０重量％メタノール溶液            ４．６４ｍｌ
Ｈ2Ｏ                                             ３２６６．０ｍｌ
〔粒子成長工程−１〕
熟成終了後、続いてダブルジェット法を用いてＳ−２０２液とＸ−２０２液を流量を加速しながら（終了時と開始時の添加流量の比が約１２倍）３８分間で添加した。この間溶液の銀電位を１Ｎの臭化カリウム溶液を用いて６ｍＶに制御した。添加終了後にＧ−２０２液を加え、攪拌回転数を５５０回転／分に調整した後、引き続いてＳ−２０３液とＸ−２０３液を流量を加速しながら（終了時と開始時の添加流量の比が約２倍）４０分間で添加した。この間溶液の銀電位を１Ｎの臭化カリウム溶液を用いて４ｍＶから−２ｍＶに連続的に変化させた。また、Ｓ−２０２液及びＸ−２０２液の添加と同時に、反応容器内の反応物溶液を限外濾過ユニットへ循環させて濃縮を実施することにより、平均粒子間距離は粒子成長工程−１の全域に亙って、粒子成長工程−１開始時の平均粒子間距離に保った。
【０１７９】
（Ｓ−２０２）
硝酸銀                                                ６３９．８ｇ
Ｈ2Ｏ                                             ２８６６．２ｍｌ
（Ｘ−２０２）
臭化カリウム                                          ４４８．３ｇ
Ｈ2Ｏ                                             ２８５０．７ｍｌ
（Ｇ−２０２）
アルカリ処理不活性ゼラチン（平均分子量１０万）        ２０３．４ｇ
前記〔化合物Ａ〕の１０重量％メタノール溶液            ６．２０ｍｌ
Ｈ2Ｏ                                             １８６７．０ｍｌ
（Ｓ−２０３）
硝酸銀                                                ９８９．８ｇ
Ｈ2Ｏ                                             １４３７．２ｍｌ
（Ｘ−２０３）
臭化カリウム                                          ６７９．６ｇ
沃化カリウム                                          １９．３５ｇ
Ｈ2Ｏ                                             １４１２．０ｍｌ
〔粒子成長工程−２〕
上記添加終了後に、反応容器内の溶液温度を２０分を要して４０℃に降温した。その後、３．５Ｎの臭化カリウム水溶液を用いて反応容器内の銀電位を−５２ｍＶに調整し、Ｓ−２０４液とＸ−２０４液を流量を加速しながら（終了時と開始時の添加流量の比が１．２倍）７分間で添加した。尚、粒子成長工程−１における濃縮処理終了後から粒子成長工程−２終了まで、限外濾過ユニットへの反応物溶液の循環を継続した。
【０１８０】
（Ｓ−２０４）
硝酸銀                                                ６７２．０ｇ
Ｈ2Ｏ                                               ９７５．８ｍｌ
（Ｘ−２０４）
臭化カリウム                                          ４７０．８ｇ
Ｈ2Ｏ                                               ９５９．４ｍｌ
上記乳剤調製における反応容器内の反応物溶液の最大量は２０．３リットルであった。従って、最大０．７０（モル／リットル）×３２リットルに相当するハロゲン化銀乳剤の調製が可能である。
【０１８１】
上記成長終了後に常法に従い脱塩・水洗処理を施し、ゼラチンを加えて良く分散し、４０℃にてｐＨを５．８、ｐＡｇを８．１に調整した。かくして得られた乳剤をＥｍ−２−１とする。
【０１８２】
（Ｅｍ−２−２の調製）
乳剤Ｅｍ−２−１の調製において６０℃に昇温後、ＳＥＴ−２のカリウム塩｛Ｋ4（Ｒｕ（ＣＮ）6）・３Ｈ2Ｏ｝を０．１８ｇを溶解した水溶液１００ｍｌを添加した以外はＥｍ−２−１と同様にして乳剤Ｅｍ−２−２を調製した。
【０１８３】
（Ｅｍ−２−３の調製）
乳剤Ｅｍ−２−１の調製において６０℃に昇温後、沃化銀微粒子乳剤ｂ（ＳＥＴ−２のカリウム塩｛Ｋ4（Ｒｕ（ＣＮ）6）・３Ｈ2Ｏ｝の０．１８ｇドープ相当分）を溶解して添加した以外はＥｍ−２−１と同様にして乳剤Ｅｍ−２−３を調製した。
【０１８４】
（Ｅｍ−２−４の調製）
乳剤Ｅｍ−２−１の調製において６０℃に昇温後、臭化銀微粒子乳剤ｄ（ＳＥＴ−２のカリウム塩｛Ｋ4（Ｒｕ（ＣＮ）6）・３Ｈ2Ｏ｝の０．１８ｇドープ相当分）を溶解して添加した以外はＥｍ−２−１と同様にして乳剤Ｅｍ−２−４を調製した。
【０１８５】
（Ｅｍ−２−５の調製）
乳剤Ｅｍ−２−１の調製において２８％アンモニア水溶液添加後にＳＥＴ−２のカリウム塩｛Ｋ4（Ｒｕ（ＣＮ）6）・３Ｈ2Ｏ｝を０．１８ｇを溶解し水溶液１００ｍｌ添加した以外はＥｍ−２−１と同様にして乳剤Ｅｍ−２−５を調製した。
【０１８６】
（Ｅｍ−２−６の調製）
乳剤Ｅｍ−２−１の調製において２８％アンモニア水溶液添加後に沃化銀微粒子乳剤ｂ（ＳＥＴ−２のカリウム塩｛Ｋ4（Ｒｕ（ＣＮ）6）・３Ｈ2Ｏ｝の０．１８ｇドープ相当分）を溶解して添加した以外はＥｍ−２−１と同様にして乳剤Ｅｍ−２−６を調製した。
【０１８７】
（Ｅｍ−２−７の調製）
乳剤Ｅｍ−２−１の調製において２８％アンモニア水溶液添加後に臭化銀微粒子乳剤ｄ（ＳＥＴ−２のカリウム塩｛Ｋ4（Ｒｕ（ＣＮ）6）・３Ｈ2Ｏ｝の０．１８ｇドープ相当分）を溶解して添加した以外はＥｍ−２−１と同様にして乳剤Ｅｍ−２−７を調製した。
【０１８８】
（Ｅｍ−２−８の調製）
乳剤Ｅｍ−２−１の調製において４０℃に降温後、成長工程−２の銀電位を−５２ｍＶに調整した後、ＳＥＴ−２のカリウム塩｛Ｋ4（Ｒｕ（ＣＮ）6）・３Ｈ2Ｏ｝を０．１８ｇを溶解した水溶液１００ｍｌを添加した以外はＥｍ−２−１と同様にして乳剤Ｅｍ−２−８を調製した。
【０１８９】
（Ｅｍ−２−９の調製）
乳剤Ｅｍ−２−１の調製において４０℃に降温後、成長工程−２の銀電位を−５２ｍＶに調整した後、沃化銀微粒子乳剤ｂ（ＳＥＴ−２のカリウム塩｛Ｋ4（Ｒｕ（ＣＮ）6）・３Ｈ2Ｏ｝の０．１８ｇドープ相当分）を溶解して添加した以外はＥｍ−２−１と同様にして乳剤Ｅｍ−２−９を調製した。
【０１９０】
（Ｅｍ−２−１０の調製）
乳剤Ｅｍ−２−１の調製において４０℃に降温後、成長工程−２の銀電位を−３２ｍＶに調整した後、臭化銀微粒子乳剤ｄ（ＳＥＴ−２のカリウム塩｛Ｋ4（Ｒｕ（ＣＮ）6）・３Ｈ2Ｏ｝の０．１８ｇドープ相当分）を溶解して添加した以外はＥｍ−２−１と同様にして乳剤Ｅｍ−２−１０を調製した。
【０１９１】
得られたこれらのＥｍ−２−１〜Ｅｍ−２−１０の乳剤粒子の転位線観察を行った所、Ｅｍ−２−３、Ｅｍ−２−６及びＥｍ−２−９の粒子フリンジ部に１５〜２０本の転位線が観察された。
【０１９２】
（Ｅｍ−３−１の調製）
以下に示す各工程以外は、Ｅｍ−２−１と同様にしてＥｍ−３−１を調製した。
【０１９３】
〔粒子成長工程−１〕
熟成工程終了後、続いてダブルジェット法を用いてＳ−２０２液とＸ−２０２液を流量を加速しながら（終了時と開始時の添加流量の比が約１２倍）３８分間で添加した。この間溶液の銀電位を１Ｎの臭化カリウム溶液を用いて６ｍＶに制御した。添加終了後にＧ−２０２液を加え、攪拌回転数を５５０回転／分に調整した後、引き続いてＳ−２０３液とＸ−２０３液を流量を加速しながら（終了時と開始時の添加流量の比が約２倍）４０分間で添加した。この間溶液の銀電位を１Ｎの臭化カリウム溶液を用いて４ｍＶから−２ｍＶに連続的に変化させた。また、Ｓ−２０２液及びＸ−２０２液の添加と同時に、反応容器内の反応物溶液を限外濾過ユニットへ循環させて濃縮を実施することにより、平均粒子間距離は粒子成長工程−１の全域に亙って、粒子成長工程−１開始時の平均粒子間距離に保った。
【０１９４】
〔粒子成長工程−２〕
粒子成長工程−１添加終了後に、反応容器内の溶液温度を２０分を要して４０℃に降温した。その後、３．５Ｎの臭化カリウム水溶液を用いて反応容器内の銀電位を−３２ｍＶに調整し、Ｓ−２０４液とＸ−２０４液を流量を加速しながら（終了時と開始時の添加流量の比が１．２倍）７分間で添加した。また、粒子成長工程−１から継続して濃縮を実施し、粒子成長工程−２における平均粒子間距離を一次的に減少させ、粒子成長工程−２終了時には粒子成長工程−１開始時の平均粒子間距離の０．７倍となるように制御した。
【０１９５】
Ｅｍ−３−１の調製における反応容器内の反応物溶液の最大量は１７．１リットルであった。従って、最大０．８３（モル／リットル）×３２リットルに相当するハロゲン化銀乳剤の調製が可能である。
【０１９６】
（Ｅｍ−３−２の調製）
乳剤Ｅｍ−３−１の調製において２８％アンモニア水溶液添加後にＳＥＴ−２のカリウム塩｛Ｋ4（Ｒｕ（ＣＮ）6）・３Ｈ2Ｏ｝を０．１８ｇを溶解し水溶液１００ｍｌ添加した以外はＥｍ−３−１と同様にして乳剤Ｅｍ−３−２を調製した。
【０１９７】
（Ｅｍ−３−３の調製）
乳剤Ｅｍ−３−１の調製において２８％アンモニア水溶液添加後に沃化銀微粒子乳剤ｂ（ＳＥＴ−２のカリウム塩｛Ｋ4（Ｒｕ（ＣＮ）6）・３Ｈ2Ｏ｝の０．１８ｇドープ相当分）を溶解して添加した以外はＥｍ−３−１と同様にして乳剤Ｅｍ−３−３を調製した。
【０１９８】
（Ｅｍ−３−４の調製）
乳剤Ｅｍ−３−１の調製において２８％アンモニア水溶液添加後に臭化銀微粒子乳剤ｄ（ＳＥＴ−２のカリウム塩｛Ｋ4（Ｒｕ（ＣＮ）6）・３Ｈ2Ｏ｝の０．１８ｇドープ相当分）を溶解して添加した以外はＥｍ−３−１と同様にして乳剤Ｅｍ−３−４を調製した。
【０１９９】
（Ｅｍ−３−５の調製）
乳剤Ｅｍ−３−１の調製において成長工程−１のゼラチン溶液Ｇ−２０２にＳＥＴ−２のカリウム塩｛Ｋ4（Ｒｕ（ＣＮ）6）・３Ｈ2Ｏ｝を０．１８ｇを溶解して添加した以外はＥｍ−３−１と同様にして乳剤Ｅｍ−３−５を調製した。
【０２００】
（Ｅｍ−３−６の調製）
乳剤Ｅｍ−３−１の調製において成長工程−１のゼラチン溶液Ｇ−２０２に、沃化銀微粒子乳剤ｂ（ＳＥＴ−２のカリウム塩｛Ｋ4（Ｒｕ（ＣＮ）6）・３Ｈ2Ｏ｝の０．１８ｇドープ相当分）を溶解して添加した以外はＥｍ−３−１と同様にして乳剤Ｅｍ−３−６を調製した。
【０２０１】
（Ｅｍ−３−７の調製）
乳剤Ｅｍ−３−１の調製において成長工程−１のゼラチン溶液Ｇ−２０２に、臭化銀微粒子乳剤ｄ（ＳＥＴ−２のカリウム塩｛Ｋ4（Ｒｕ（ＣＮ）6）・３Ｈ2Ｏ｝の０．１８ｇドープ相当分）を溶解して添加した以外はＥｍ−３−１と同様にして乳剤Ｅｍ−３−７を調製した。
【０２０２】
（Ｅｍ−３−８の調製）
乳剤Ｅｍ−３−１の調製において４０℃に降温後、成長工程−２の銀電位を−３２ｍＶに調整した後、ＳＥＴ−２のカリウム塩｛Ｋ4（Ｒｕ（ＣＮ）6）・３Ｈ2Ｏ｝を０．１８ｇを溶解した水溶液１００ｍｌを添加した以外はＥｍ−３−１と同様にして乳剤Ｅｍ−３−８を調製した。
【０２０３】
（Ｅｍ−３−９の調製）
乳剤Ｅｍ−３−１の調製において４０℃に降温後、成長工程−２の銀電位を−３２ｍＶに調整した後、沃化銀微粒子乳剤ｂ（ＳＥＴ−２のカリウム塩｛Ｋ4（Ｒｕ（ＣＮ）6）・３Ｈ2Ｏ｝の０．１８ｇドープ相当分）を溶解して添加した以外はＥｍ−３−１と同様にして乳剤Ｅｍ−３−９を調製した。
【０２０４】
（Ｅｍ−３−１０の調製）
乳剤Ｅｍ−３−１の調製において４０℃に降温後、成長工程−２の銀電位を−３２ｍＶに調整した後、臭化銀微粒子乳剤ｄ（ＳＥＴ−２のカリウム塩｛Ｋ4（Ｒｕ（ＣＮ）6）・３Ｈ2Ｏ｝の０．１８ｇドープ相当分）を溶解して添加した以外はＥｍ−３−１と同様にして乳剤Ｅｍ−３−１０を調製した。
【０２０５】
得られたこれらのＥｍ−３−１〜Ｅｍ−３−１０の乳剤粒子の転位線観察を行った所、Ｅｍ−３−３、Ｅｍ−３−６及びＥｍ−３−９の粒子フリンジ部に１５〜２０本の転位線が観察された。
【０２０６】
（Ｅｍ−４−１の調製）
以下に示す各工程以外は、Ｅｍ−２−１と同様にしてＥｍ−４−１を調製した。
【０２０７】
〔粒子成長工程−１〕
熟成工程終了後、続いてダブルジェット法を用いてＳ−２０２液とＸ−２０２液を流量を加速しながら（終了時と開始時の添加流量の比が約１２倍）３８分間で添加した。また、Ｓ−２０２液及びＸ−２０２液の添加と同時に、反応容器内の反応物溶液を限外濾過ユニットへ循環させて濃縮を実施することにより、Ｓ−２０２液及びＸ−２０２液の添加中、平均粒子間距離を粒子成長工程−１開始時の値に保った。Ｓ−２０２液とＸ−２０２液の添加終了後、限外濾過ユニットを使用して反応容器内の反応物溶液を濃縮することにより、平均粒子間距離を粒子成長工程−１開始時の平均粒子間距離の０．５倍にし、以降粒子成長終了時まで反応容器内の反応物溶液を限外濾過ユニットへ継続循環させて濃縮を実施し、平均粒子間距離を粒子成長過程の全域に亙って、粒子成長工程−１開始時の平均粒子間距離の０．５倍に保った。
【０２０８】
Ｅｍ−４−１の調製における反応容器内の反応物溶液の最大量は２０．３リットルであった。従って、最大０．７０（モル／リットル）×３２リットルに相当するハロゲン化銀乳剤の調製が可能である。
【０２０９】
（Ｅｍ−４−２の調製）
乳剤Ｅｍ−４−１の調製において、成長工程−１のＳ−２０２液、Ｘ−２０２液の添加終了後に、ＳＥＴ−２のカリウム塩｛Ｋ4（Ｒｕ（ＣＮ）6）・３Ｈ2Ｏ｝を０．１８ｇを溶解し水溶液１００ｍｌ添加した以外はＥｍ−４−１と同様にして乳剤Ｅｍ−４−２を調製した。
【０２１０】
（Ｅｍ−４−３の調製）
乳剤Ｅｍ−４−１の調製において、成長工程−１のＳ−２０２液、Ｘ−２０２液の添加終了後に、沃化銀微粒子乳剤ｂ（ＳＥＴ−２のカリウム塩｛Ｋ4（Ｒｕ（ＣＮ）6）・３Ｈ2Ｏ｝の０．１８ｇドープ相当分）を溶解して添加した以外はＥｍ−４−１と同様にして乳剤Ｅｍ−４−３を調製した。
【０２１１】
（Ｅｍ−４−４の調製）
乳剤Ｅｍ−４−１の調製において、成長工程−１のＳ−２０２液、Ｘ−２０２液の添加終了後に、臭化銀微粒子乳剤ｄ（ＳＥＴ−２のカリウム塩｛Ｋ4（Ｒｕ（ＣＮ）6）・３Ｈ2Ｏ｝の０．１８ｇドープ相当分）を溶解して添加した以外はＥｍ−４−１と同様にして乳剤Ｅｍ−４−４を調製した。
【０２１２】
（Ｅｍ−４−５の調製）
乳剤Ｅｍ−４−１の調製において４０℃に降温後、成長工程−２の銀電位を−３２ｍＶに調整した後、ＳＥＴ−２のカリウム塩｛Ｋ4（Ｒｕ（ＣＮ）6）・３Ｈ2Ｏ｝を０．１８ｇを溶解した水溶液１００ｍｌを添加した以外はＥｍ−４−１と同様にして乳剤Ｅｍ−４−５を調製した。
【０２１３】
（Ｅｍ−４−６の調製）
乳剤Ｅｍ−４−１の調製において４０℃に降温後、成長工程−２の銀電位を−３２ｍＶに調整した後、沃化銀微粒子乳剤ｂ（ＳＥＴ−２のカリウム塩｛Ｋ4（Ｒｕ（ＣＮ）6）・３Ｈ2Ｏ｝の０．１８ｇドープ相当分）を溶解して添加した以外はＥｍ−４−１と同様にして乳剤Ｅｍ−４−６を調製した。
【０２１４】
（Ｅｍ−４−７の調製）
乳剤Ｅｍ−４−１の調製において４０℃に降温後、成長工程−２の銀電位を−３２ｍＶに調整した後、臭化銀微粒子乳剤ｄ（ＳＥＴ−２のカリウム塩｛Ｋ4（Ｒｕ（ＣＮ）6）・３Ｈ2Ｏ｝の０．１８ｇドープ相当分）を溶解して添加した以外はＥｍ−４−１と同様にして乳剤Ｅｍ−４−７を調製した。
【０２１５】
得られたこれらのＥｍ−４−１〜Ｅｍ−４−７の乳剤粒子の転位線観察を行った所、Ｅｍ−４−３及びＥｍ−４−６の粒子フリンジ部に１５〜２０本の転位線が観察された。
【０２１６】
上記各乳剤の調製時に、成長過程のハロゲン化銀乳剤のサンプリングを適宜実施して電子顕微鏡で観察したが、何れのハロゲン化銀乳剤においてもハロゲン化銀粒子の成長過程における新たなハロゲン化銀粒子の生成及びその成長は認められなかった。
【０２１７】
以上のように調製した各乳剤の特徴をレプリカ法を用いて調べた。その結果を表１に示す。何れの乳剤においても成長開始時の平均粒子間距離は２．２μｍであった。また、成長終了後の各乳剤中に含まれるハロゲン化銀粒子の立方体換算平均粒径は０．５８μｍであった。
【０２１８】
次に上記の乳剤それぞれを６０℃にした後に、分光増感色素の所定量を、固体微粒子状の分散物として添加した１０分後に、アデニン、チオシアン酸アンモニウム、塩化金酸及びチオ硫酸ナトリウムの混合水溶液及びトリフェニルフォスフィンセレナイドの分散物液を加え、更に３０分後に沃化銀微粒子乳剤ａを加え、総計２時間の熟成を施した。熟成終了時に安定剤として４−ヒドロキシ−６−メチル−１，３，３ａ，７−テトラザインデン（ＴＡＩ）の所定量を添加した。
【０２１９】
尚、上記の添加剤とその添加量（ＡｇＸ１モル当り）を下記に示す。
【０２２０】
0003659009.tif 000017
分光増感色素の固体微粒子状分散物は公知の方法によって調製した。即ち上記分光増感色素の所定量を予め２７℃に調温した水に加え、高速撹拌（ディゾルバー）で３，５００ｒｐｍにて３０〜１２０分間にわたって撹拌することによって得た。
【０２２１】
上記のセレン増感剤の分散液は次のように調製した。即ち、トリフェニルフォスフィンセレナイド１２０ｇを５０℃の酢酸エチル３０ｋｇ中に添加し、攪拌し完全に溶解した。他方で写真用ゼラチン３．８ｋｇを純水３８ｋｇに溶解し、これにドデシルベンゼンスルフォン酸ナトリウム２５ｗｔ％水溶液９３ｇを添加した。次いでこれらの２液を混合して直径１０ｃｍのディゾルバーを有する高速撹拌型分散機により５０℃下において分散翼周速４０ｍ／秒で３０分間分散を行った。その後速やかに減圧下で、酢酸エチルの残留濃度が０．３ｗｔ％以下になるまで攪拌を行いつつ、酢酸エチルを除去した。その後、この分散液を純水で希釈して８０ｋｇに仕上げた。このようにして得られた分散液の一部を分取して上記実施例に使用した。
【０２２２】
〈乳剤層塗布液の調製〉
上記で得た各乳剤に下記の各種添加剤を加えた。
【０２２３】
0003659009.tif 000018
0003659009.tif 000019
なお、素材の付量は片面１ｍ2当たりであり、塗布銀量は片面分として１．６ｇ／ｍ2になるように調整した。
【０２２４】
（フィルター層の作製）
グリシジルメタクリレート５０ｗｔ％、メチルアクリレート１０ｗｔ％、ブチルメタクリレート４０ｗｔ％、の３種のモノマーからなる共重合体の濃度が１０ｗｔ％になるように希釈して得た共重合体分散液を下引液として塗布した厚さ１７５μｍ青色着色したポリエチレンテレフタレート支持体の両面に、片面１ｍ2当たりの塗布量が下記組成になるようにフィルター層を塗布した支持体試料を作製した。
【０２２５】
0003659009.tif 000020
【０２２６】
【化１８】
0003659009.tif 000021
【０２２７】
【化１９】
0003659009.tif 000022
【０２２８】
【化２０】
0003659009.tif 000023
【０２２９】
（塗布）
これらの塗布液を用いて、塗布量が片面当たり銀量が１．６ｇ／ｍ2となるように２台のスライドホッパー型コーターを用い、毎分１２０Ｍのスピードで上記支持体試料上に以下の層構成で両面同時塗布を行い２分２０秒で乾燥し、塗布試料を作製した。
【０２３０】
層の位置        層の種類
上  層          保護層
中間層          乳剤層
下  層        フィルター層
＜固体現像剤の作製＞
［造粒物（Ａ）］
メタ重亜硫酸ナトリウム１０５０ｇ、１−フェニル−３−ピラゾリドン４５０ｇ、一般式（６）の化合物としてエリソルビン酸ナトリウム一水塩を７２００ｇ、結合剤Ｄ−ソルビット８１０ｇ、Ｎ−アセチル−ＤＬ−ペニシラミン７ｇを市販の撹拌造粒機中で室温にて約３分間混合し、１５０ｍｌの水を１分間かけて添加することにより造粒した後、造粒物を流動層乾燥機で５０℃にて２時間乾燥して造粒物の水分をほぼ完全に除去する。
【０２３１】
［造粒物（Ｂ）］
炭酸カリウム９５００ｇ、沃化カリウム６．０ｇをそれぞれ市販のバンタムミル中で平均１０μｍになるまで粉砕する。これらの微粉とＤＴＰＡ−Ｎａ１７０ｇ、亜硫酸ナトリウム４２５ｇ、５−メルカプト−（１Ｈ）−テトラゾリル酢酸Ｎａ８．３ｇ、１−（３−スルホフェニル）−５−テトラゾール−Ｎａ４０ｇ、結合剤マンニトール１５００ｇ、Ｄ−ソルビット６００ｇを加え市販の撹拌造粒機中で室温にて約３分間混合し、１２５ｍｌの水を１分間かけて添加することにより造粒した後、造粒物を流動乾燥機で４０℃にて２時間乾燥して造粒物の水分をほぼ完全に除去する。
【０２３２】
このようにして得られた造粒物（Ａ）を１−オクタンスルホン酸ナトリウムを総重量の１．０％、２５℃、４０％ＲＨ以下に調湿された部屋で添加混合し、更に造粒物（Ｂ）には１−オクタンスルホン酸ナトリウムを総重量の１．２％、２５℃４０％ＲＨ以下に調湿された部屋で添加混合し、菊水製作所社製タフプレスコレクト１５２７ＨＵを改造した打錠機により圧縮打錠を行い、各現像錠剤（Ａ）、（Ｂ）を作製した。尚、１錠当たり充填量は（Ａ）８．４５ｇ、（Ｂ）１２．４ｇにした。これを（Ａ）６０個、（Ｂ）５０個（溶解後の容量が５．０リットルになる量）を防湿のため以下の層構成を有する包装材料を使用して錠剤を封入包装した。
【０２３３】
包装材料は、２軸延伸ナイロン（ＯＮＹ）１５μｍ厚／酸化アルミニウム蒸着ＰＥＴ１２μｍ厚／２軸延伸ポリプロピレン（ＯＰＰ）２５μｍ厚／低密度ポリエチレン（ＬＬＤＰ）４０μｍ厚からなるラミネート材料で作製した袋であり、、この包装材料の錠剤と接する側（内側）の有効表面積は、１３００ｃｍ2であった。
【０２３４】
〈固体定着剤の作製〉
［造粒物（Ｃ）］
チオ硫酸アンモニウム／チオ硫酸ナトリウム（９０／１０重量比）１４５８０ｇを市販のバンタムミル中で平均１０μｍになるまで粉砕する。この微粉に化合物（Ｏ１）（ＨＯ−ＣＨ2ＣＨ2−Ｓ−ＣＨ2ＣＨ2−Ｓ−ＣＨ2ＣＨ2−ＯＨ）１０００ｇ、メタ重亜硫酸ナトリウム９２０ｇ、５−メルカプト−テトラゾール５０ｇ、結合剤パインフロー９００ｇを加え、市販の攪拌造粒機中で室温にて約３分間混合し、１５０ｍｌの水を１分間かけて添加することにより造粒した後、造粒物を流動層乾燥機で４０℃で乾燥して水分をほぼ完全に除去する。
【０２３５】
［造粒物（Ｄ）］
ホウ酸２５０ｇ、硫酸アルミ・８水塩１５００ｇ、琥珀酸１１５０ｇ、酒石酸２５０ｇ、マンニット２０８ｇ、Ｄ−ソルビット１００ｇを加え、市販の攪拌造粒機中で室温にて約３分間混合し、１５０ｍｌの水を１分間かけて添加することにより造粒した後、造粒物を流動層乾燥機で４０℃で乾燥して水分をほぼ完全に除去する。
【０２３６】
このようにして得られた造粒物（Ｃ）と酢酸ナトリウム１４００ｇ及び１−ヘキサンスルホン酸ナトリウムを総重量の２．５％、２５℃、４０％ＲＨ以下に調湿された部屋で添加混合し、造粒物（Ｄ）には酢酸ナトリウム１４００ｇを添加し、更に１−ヘキサンスルホン酸ナトリウムを総重量の３．０％、２５℃４０％ＲＨ以下に調湿された部屋で添加混合し、菊水製作所社製タフプレスコレクト１５２７ＨＵを改造した打錠機により圧縮打錠を行い、各定着錠剤（Ｃ）、（Ｄ）を作製した。尚、１錠当たり充填量は（Ｃ）１０．５ｇ、（Ｄ）８．９５ｇにした。これを（Ｃ）９２個、（Ｄ）２８個（溶解後の容量が５．０リットルになる量）を防湿のため現像錠剤（Ａ）、（Ｂ）で使用した包装材料を使用して錠剤を封入包装した。
【０２３７】
現像スターター処方（現像液１リットルに対する添加量）
Ｎ−アセチル−ＤＬ−ペニシラミン                        ０．１１ｇ
ジエチレングリコール                                    ４８．５ｇ
化合物（Ｏ１）                                          ０．０７ｇ
５−メルカプト−（１Ｈ）−テトラゾリル酢酸Ｎａ          ０．１２ｇ
酢酸９０％                                              １１．５ｇ
ＫＢｒ                                                    ８．０ｇ
純水で仕上げ                                              ６７ｍｌ
大型自動現像機ＳＲＸ−７０１（コニカ（株）社製）を改造し、錠剤溶解用ケミカルミキサーを内蔵させた。スタート時の現像タンク内の現像液は現像錠剤を溶解した現像液７．８リットルを入れ、スターターを加えてスタート液として現像槽を満たして処理を開始した。スターター添加量は６７ｍｌ／現像液１リットルで現像槽容量７．８リットルに合う量を添加した。定着液も同様に調製した定着液５．６リットルをＳＲＸ−７０１の定着処理タンクに入れてスタート液とした。
【０２３８】
現像、定着ともに各々の固体剤の投入口にそれぞれの包装袋を手で開封したものをセットし内蔵ケミカルミキサーに錠剤を落とすと同時に温水（２５〜３０℃）を注水し撹拌溶解しながら溶解時間２５分で５．０リットルに調液する。これを現像・定着補充液として用いた。
【０２３９】
現像液を溶解した時のｐＨは１０．１５、スターターを添加した時のｐＨは９．９０であった。定着液の溶解ｐＨは４．２５であった。
【０２４０】
内蔵ケミカルミキサーは調液槽と予備タンク槽に分かれており調液槽容量は５．０リットル、予備タンク容量も５．０リットルであり、フィルムをランニング処理中に調液槽で作製された補充液がなくなっても、また撹拌溶解時間（約２５分）中に無補充状態にならないように補充液が供給されるように予備タンクを設けた。
【０２４１】
自動現像機は上記ＳＲＸ−７０１（コニカ社製）改造機であり、現像温度３５℃（補充量は１８０ｍｌ／ｍ2）、定着温度３５℃（補充量は１８０ｍｌ／ｍ2）、水１８℃（５リットル／ｍｉｎ）、乾燥温度５５℃で処理時間３０秒で評価を行った。
【０２４２】
＜センシトメトリーの評価＞
作製した試料を２枚の蛍光増感紙ＸＧ−Ｓ（コニカ（株）社製）で挟み管電圧９０ｋＶｐ、電流１００ｍＡ、時間０．０５秒の条件でＸ線照射を行い、現像処理してから、距離方法でセンシトメトリーカーブを作製し、感度、カブリを求めた。なお、感度の値はカブリ＋１．０の濃度を得るに必要なＸ線量の逆数として求めＥｍ−１−１のフィルムを１００として相対感度で評価した。
【０２４３】
＜処理性の評価＞
下記項目について評価を行った。結果を表１〜表６に示す。
【０２４４】
＜現像銀色調の評価＞
作製した試料を現像後の透過濃度が１．２になるように露光した後、前記自動現像機を用いて現像処理を行った。得られた現像処理済み試料についてシャウカステン上で観察し、透過光による銀色調を目視により評価した。
【０２４５】
５：純黒調
４：やや赤味を帯びた黒色
３：赤味を帯びた黒色
２：やや黄色みを帯びた黒色
１：黄色みを帯びた黒色
尚、レベル４以上が実用許容レベルである。
【０２４６】
［現像ムラの評価］
作製した試料（四つ切りサイズ）を現像後の透過濃度が１．０になるように均一に露光した後、前記自動現像機を用いて現像処理を行った。得られた現像処理済み試料について観察し、ムラを下記５段階に分け評価した。
【０２４７】
５：全く現像ムラは観察されない
４：僅かに現像ムラが観察される
３：弱い現像ムラが観察されるが実用可である
２：強い現像ムラが観察される
１：フィルム全面に現像ムラが観察される
尚、レベル３以上が実用許容レベルであるが、好ましくはレベル４以上である。
【０２４８】
［ローラーマーク性の評価］
自動現像機による圧力マーク（ローラーマーク）は、以下のように評価した。まず、試料を１２．２５×３０．５ｃｍに切断し、処理後の濃度が１．０付近になるように均一に露光し、センシトメトリー同様に処理した。この時発生したローラーマークを目視により、次の評価基準で評価した。
【０２４９】
５：ローラーマークの発生なし
４：僅かにローラーマークの発生あり
３：ローラーマーク発生あり（実用可）
２：ローラーマーク発生が多い（実用不可）
１：ローラーマーク発生が非常に多い。
【０２５０】
［残色汚染の評価］
作製した４ツ切りサイズ試料を未露光のままセンシトメトリーと同様な方法で現像処理し、シャウカステンにて透過光により下記４段階に評価した。
【０２５１】
◎：残色がなく良好である
○：僅かに残色が観察される
△：弱い残色が観察されるが許容レベルである
×：強い残色があり実用不可
【０２５２】
【表１】
0003659009.tif 000024
【０２５３】
【表２】
0003659009.tif 000025
【０２５４】
【表３】
0003659009.tif 000026
【０２５５】
【表４】
0003659009.tif 000027
【０２５６】
【表５】
0003659009.tif 000028
【０２５７】
【表６】
0003659009.tif 000029
【０２５８】
表１〜６から、本発明により、高感度で迅速低補充処理してもローラーマークの発生しない平板状ハロゲン化銀写真乳剤の製造方法、更にアルデヒド系硬膜剤を含有しない現像液で現像処理しても現像処理ムラ、増感色素の残色汚染の防止されたハロゲン化銀写真感光材料を得られることが分かる。
【０２５９】
実施例２
次に、顆粒状固体処理剤を作製し、実施例１で作製した試料フィルムを現像処理して処理性を評価した。
【０２６０】
顆粒固形現像剤キットの作製（使用液１０ｌ分）
１）主薬顆粒ＤＡの作製
原材料素材の前処理
ハイドロキノンを、ホソカワミクロン（株）社製ＭＩＫＲＯ−ＰＵＬＶＥＲＩＺＥＲ  ＡＰ−Ｂ粉砕器で、メッシュ８ｍｍ、設定回転数２５Ｈｚで粉砕した。８−メルカプトアデニンを上記同粉砕器にて、メッシュ８ｍｍ、設定回転数５０Ｈｚで粉砕した。ＫＢｒを市販の整粒機にて、メッシュ０．２５ｍｍを通して整粒した。
【０２６１】
原材料素材の混合
市販のＶ型混合機（容量２００ｌ）を使用して、下記処方を１５分間混合した。
【０２６２】
ハイドロキノン（上記粉砕物）                          ４２．５７ｋｇ
エリソルビン酸ナトリウム                              １０．６４ｋｇ
ジメゾンＳ                                              ２．３１ｋｇ
８−メルカプトアデニン（上記粉砕物）                    ０．２０ｋｇ
ＤＴＰＡ．５Ｈ                                          ７．０９ｋｇ
ＫＢｒ（上記整粒物）                                    ３．５５ｋｇ
ベンゾトリアゾール                                      ０．５１ｋｇ
ソルビトール                                            ３．１４ｋｇ
得られた混合体の任意の点（５ヶ所）から５０ｇづつサンプリングして分析したところ、各成分の濃度は上記処方値の±５％以内の濃度を有しており、充分に均一に混合されていた。
【０２６３】
ブリケット成型
上記した粉体混合物を、圧縮成型機（新東工業（株）社製）ブリケッタＢＳＳ−IV型を使用して、ポケット形状５．０ｍｍΦ×１．２ｍｍ（Ｄｅｐｔｈ）、ローラー回転数１５ｒｐｍ、フィーダー回転数２４ｒｐｍにてブリケット成型した。得られた板状成型物を分級器にて解砕し、２．４〜７．０ｍｍの顆粒と２．４ｍｍ以下の微粉に分けた（７．０ｍｍ以上のものは解砕）。また２．４ｍｍ以下の微粉については、上記粉体混合物と混ぜて再度、圧縮成型機にもどして成型した。以上により主薬顆粒ＤＡが約６８ｋｇ得られた。
【０２６４】
２）アルカリ顆粒ＤＢの作製
原材料の準備
以下の原材料を準備し、前処理を行った。
【０２６５】
エチルアルコール４００ｍｌに１−フェニル−５メルカプトテトラゾール５６．６ｇを溶解した。得られた溶液を、ミキサーにて回転している無水炭酸ナトリウム２０ｋｇに少量づつ滴下し、充分乾燥するまで回転を続けた。得られた混合体の任意の点（５ヶ所）から１０ｇづつサンプリングして分析したところ、１−フェニル−５メルカプトテトラゾールは充分均一に混合されていた。得られた混合物をＭｉｘ−１とする。
【０２６６】
炭酸カリウムとＭｉｘ−１の混合
市販のＶ型混合機（容量２００ｌ）を使用して下記処方を１０分間混合した。
【０２６７】
炭酸カリウム                                          １４．８５ｋｇ
Ｍｉｘ−１                                            １１．４４ｋｇ
無水亜硫酸ナトリウム                                  ３５．８５ｋｇ
Ｄ−マンニトール                                        ４．６３ｋｇ
Ｄ−ソルビトール                                        １．８６ｋｇ
混合後さらに粉砕機ＭＩＫＲＯ−ＰＵＬＶＥＲＩＺＥＲ  ＡＰ−Ｂ（ホソカワミクロン（株）製）で、メッシュ４ｍｍ、設定回転数６０Ｈｚで粉砕した１−オクタンスルホン酸ナトリウムを１．３７ｋｇ添加して、更に５分間混合した。
【０２６８】
ブリケット成型
上記混合物を、圧縮整粒機（新東工業（株）製）ブリケッタＢＳＳ−IV型を使用して、ポケット形状５．０ｍｍΦ×１．２ｍｍ（Ｄｅｐｔｈ）、ローラー回転数１５ｒｐｍ、フィーダー回転数４４ｒｐｍにてブリケット成型した。得られた板状成型物を分級器にて解砕し、２．４〜７．０ｍｍの顆粒と２．４ｍｍ以下の微粉に分けた（７．０ｍｍ以上のものは解砕）。また２．４ｍｍ以下の微粉については、上記粉体混合物と混ぜて再度圧縮成型機にもどして成型した。以上によりアルカリ顆粒ＤＢが約６８ｋｇ得られた。
【０２６９】
包装（使用液１０ｌキット）
水分透過度０．５ｇ／ｍ2・２４ｈｒｓ、酸素透過度６５ｍｌ／ｍ2・２４ｈｒｓのポリプロピレン（ＰＰ）樹脂製角形トレー（上部内寸法１５×１５ｃｍ、下部内寸法１４×１４ｃｍ、高さ１０．５ｃｍ）に下記順番で成型顆粒およびＬｉＯＨ・Ｈ2Ｏを充填し、さらに内部に窒素を２．０ｌ吹き込んだ後、上部開口部を、ポリエチレン（ＰＥ）で表面を被覆したアルミ箔でヒートシーラー用いて密封し、現像固形処理剤包装体Ｄ−１を得た。
【０２７０】
0003659009.tif 000030
処理液の作製
上記、現像固形処理剤包装体Ｄ−１を、アルミピローを切り裂くことで内部を取り出し、市販の攪拌機で攪拌した水道水９ｌに、投入し、およそ４０分間攪拌し、処理液ＤＲを１０ｌ得た。得られた処理液ＤＲは、ｐＨ１０．７０であった。
【０２７１】
顆粒固形定着剤キットの作製（使用液１０ｌ分）
１）主薬顆粒ＦＡの作製
原材料素材の前処理
１−オクタンスルホン酸ナトリウムを、粉砕器（ホソカワミクロン（株）製）ＭＩＫＲＯ−ＰＵＬＶＥＲＩＺＥＲ  ＡＰ−Ｂで、メッシュ４ｍｍ、設定回転数６０Ｈｚで粉砕した。
【０２７２】
チオ硫酸アンモニウム（１０％ナトリウム塩）を市販の整粒機でメッシュ１．０ｍｍを通して整粒した。また同様に無水酢酸ナトリウムをメッシュ０．５ｍｍで整粒した。各々の得られた粒度はチオ硫酸アンモニウムが７１０〜８５０μｍにピークをもち、酢酸ナトリウムは５００μｍにピークをもっていた。
【０２７３】
原材料素材の混合
市販のＶ型混合機（容量２００ｌ）を使用して、下記処方を１０分間混合した。
【０２７４】
チオ硫酸アンモニウム（１０％ナトリウム塩）            ４９．６８ｋｇ
亜硫酸ナトリウム                                        ３．３７ｋｇ
メタ重亜硫酸ナトリウム                                  ５．３１ｋｇ
無水酢酸ナトリウム                                    １０．６０ｋｇ
得られた混合体に１−オクタンスルホン酸ナトリウム（上記粉砕品）を１ｋｇ添加してさらに５分間混合した。
【０２７５】
ブリケット成型
上記粉体混合物を、圧縮成型機（新東工業（株）製）ブリケッタＢＳＳ−IV型を使用して、ポケット形状５．０ｍｍΦ×１．２ｍｍ（Ｄｅｐｔｈ）、ローラー回転数２５ｒｐｍ、フィーダー回転数３６ｒｐｍにてブリケット成型した。得られた板状成型物を分級器にて解砕し、２．４〜７．０ｍｍの顆粒と２．４ｍｍ以下の微粉に分けた（７．０ｍｍ以上のものは解砕）。また２．４ｍｍ以下の微粉については、上記混合物と混ぜて再度、圧縮成型機にもどしてブリケット成型した。以上により主薬顆粒ＦＡが約６９ｋｇ得られた。
【０２７６】
２）硬膜剤顆粒ＦＢの作製
原材料素材の混合
市販のＶ型混合機（容量２００ｌ）を使用して、下記処方を１０分間混合した。
【０２７７】
硫酸アルミニウム・８水塩                              ４１．４２ｋｇ
ホウ酸                                                ２１．６１ｋｇ
Ｄ−マンニトール                                        ３．１７ｋｇ
Ｄ−ソルビトール                                        ３．１７ｋｇ
得られた混合体に１−オクタンスルホン酸ナトリウム（上記粉砕品）を６３０ｇ添加してさらに５分間混合した。
【０２７８】
ブリケット成型
上記、粉体混合物を、圧縮成型機（新東工業（株）製）ブリケッタＢＳＳ−IV型を使用して、ポケット形状５．０ｍｍΦ×１．２ｍｍ（Ｄｅｐｔｈ）、ローラー回転数２０ｒｐｍ、フィーダー回転数を、ロール負荷電圧が１６〜１９アンペアになるよう調整して成型した。得られた板状成型物を分級器にて解砕し、２．４〜７．０ｍｍの顆粒と２．４ｍｍ以下の微粉に分けた（７．０ｍｍ以上のものは解砕）。また２．４ｍｍ以下の微粉については、上記混合物と混ぜて再度、圧縮成型機にもどしてブリケット成型した。以上により顆粒ＦＢが約６９ｋｇ得られた。
【０２７９】
３）固体酸顆粒ＦＣの作製
原材料素材の混合
市販のＶ型混合機（容量２００ｌ）を使用して、下記処方を１０分間混合した。
【０２８０】
酒石酸                                                １２．９６ｋｇ
コハク酸                                              ５７．０４ｋｇ
ブリケット成型
上記粉体混合物を、圧縮成型機（新東工業（株）製）ブリケッタＢＳＳ−IV型を使用して、ポケット形状５．０ｍｍΦ×１．２ｍｍ（Ｄｅｐｔｈ）、ローラー回転数２０ｒｐｍ、フィーダー回転数を、２８ｒｐｍで成型した。得られた板状成型物を分級器にて解砕し、２．４〜７．０ｍｍの顆粒と２．４ｍｍ以下の微粉に分けた（７．０ｍｍ以上のものは解砕）。また２．４ｍｍ以下の微粉については、上記混合体と混ぜて再度、圧縮成型機にもどして成型した。
【０２８１】
以上により顆粒ＦＣが７０ｋｇ得られた。
【０２８２】
包装（使用液１０ｌキット）
水分透過度０．５ｇ／ｍ2・２４ｈｒｓ、酸素透過度６５ｍｌ／ｍ2・２４ｈｒｓのポリプロピレン（ＰＰ）樹脂製角形トレー（上部内寸法１７．５×１２ｃｍ、下部内寸法１６×１０．５ｃｍ、高さ１７ｃｍ）に下記順番で成型顆粒を充填し、さらに内部を窒素を３．０ｌ吹き込んだ後、上部開口部をポリエチレン（ＰＥ）で表面を被覆したアルミ箔でヒートシーラー用いて密封し、定着固形処理剤包装体Ｆ−１を得た。
【０２８３】
0003659009.tif 000031
処理液の作製
上記、定着固形処理剤包装体Ｆ−１を、アルミ箔を切り裂くことで内部を取り出し、市販の攪拌機で攪拌した水道水８．５ｌに投入し、およそ４０分間攪拌して処理液ＦＲを１０ｌ得た。得られた処理液ＦＲは、ｐＨ４．５０であった。
【０２８４】
この現像液ＤＲと定着液ＦＲを用いた以外は実施例１と全く同様な方法でセンシトメトリー、現像銀色調、現像ムラ、ローラーマーク、残色汚染の評価をおこなった。結果を表７及び８に示す。
【０２８５】
【表７】
0003659009.tif 000032
【０２８６】
【表８】
0003659009.tif 000033
【０２８７】
表７及び８から、本発明の試料は優れた効果を奏することが分かる。
【０２８８】
【発明の効果】
本発明により高感度で迅速低補充処理してもローラーマークの発生しない平板状ハロゲン化銀写真乳剤の製造方法、更にアルデヒド系硬膜剤を含有しない現像液で現像処理しても現像処理ムラ、増感色素の残色汚染の防止されたハロゲン化銀写真感光材料を提供することができた。
【図面の簡単な説明】
【図１】本発明に適用できるハロゲン化銀乳剤の製造装置の一例を示す概略図である。
【符号の説明】
１  反応容器
２  攪拌機構
３  分散媒体
４  銀添加ライン
５  ハライド添加ライン
６  分散媒体添加ライン
７  添加ライン
８  液取り出しライン
９  液戻しライン
１０  透過液排出ライン
１１  透過液戻りライン
１２  限外濾過ユニット
１３  循環ポンプ
１４  流量計
１５，１６，１７  圧力計
１８  圧力調整用バルブ
１９  流量調節用バルブ
２０  銀添加バルブ
２１  ハライド添加バルブ
２２  液抜き取りバルブ
２３，２４，２５  バルブ
２６  限外濾過透過液
２７  透過液受け容器
２８  秤
２９，３０  金属含有ハロゲン化銀微粒子乳剤添加ライン
３１，３２  微粒子添加用バルブ
【図１】
0003659009.tif 000036